(57)【要約】      （修正有）【課題】特異的に短波な発光が見られ、高い発光効率を示し、且つ、発光寿命の長い有機ＥＬ素子材料、それを用いた有機ＥＬ素子、照明装置及び表示装置を提供する。【解決手段】陽極と陰極により挟まれた少なくとも発光層を含有する有機エレクトロルミネッセンス素子において、該発光層が、イミダゾール環またはピラゾール環を含む特定の複素多環部分構造を含む化合物の燐光性金属錯体を少なくとも１つ含有することを特徴とする有機エレクトロルミネッセンス素子。【選択図】なし【特許請求の範囲】
【請求項１】
陽極と陰極により挟まれた少なくとも１層の電子輸送層及び少なくとも１層の発光層を有する有機エレクトロルミネッセンス素子において、
該発光層が、下記一般式（１）、（２）、（３）、または（４）のいずれかで表される部分構造を含む化合物を少なくとも１つ含有し、且つ、下記一般式（５）で表される化合物を少なくとも１つ有する有機層を有することを特徴とする有機エレクトロルミネッセンス素子。
【化１】
2010141008.tif 000366
〔式中、Ｅ１ｂ〜Ｅ１ｏ、Ｅ１ｑは、各々炭素原子、窒素原子、酸素原子または硫黄原子を表し、Ｅ１ａ〜Ｅ１ｑで構成される骨格は合計で１８π電子を有する。Ｅ１ａとＥ１ｐは各々異なり、炭素原子または窒素原子を表す。Ｒ１ａ〜Ｒ１ｉは、各々水素原子または置換基を表す。Ｍは元素周期表における８族〜１０族の遷移金属元素を表す。〕
【化２】
2010141008.tif 000367
〔式中、Ｒ１は水素原子または置換基を表す。Ａは、窒素原子、酸素原子、硫黄原子、セレン原子または珪素原子を表す。Ｒ２は、水素原子、アルキル基、シクロアルキル基、芳香族炭化水素環基または芳香族複素環基を表す。ｎは０〜２を表し、Ａが窒素原子の場合は１、Ａが酸素原子、硫黄原子またはセレン原子の場合は０、Ａが珪素原子の場合は２である。Ｄは、水素原子、アルキル基、シクロアルキル基、芳香族炭化水素環基または芳香族複素環基を表し、ｍは１〜２０の整数を表す。〕
【請求項２】
前記一般式（５）のＡが、酸素原子、硫黄原子または窒素原子を表すことを特徴とする請求項１に記載の有機エレクトロルミネッセンス素子。
【請求項３】
前記一般式（５）で表される化合物のガラス転移点温度が１００℃以上であることを特徴とする請求項１から２に記載の有機エレクトロルミネッセンス素子。
【請求項４】
前記一般式（５）で表される化合物が、分子中に少なくとも一つの重合性基を有することを特徴とする請求項１〜３のいずれか１項に記載の有機エレクトロルミネッセンス素子。
【請求項５】
前記Ｅ１ａ〜Ｅ１ｅで構成される環が、イミダゾール環またはピラゾール環を表すことを特徴とする請求項１〜４のいずれか１項に記載の有機エレクトロルミネッセンス素子。
【請求項６】
構成層として、前記一般式（１）、（２）、（３）または（４）のいずれかで表される部分構造を含む化合物を少なくとも１種含有する有機層を有し、該有機層がウェットプロセスを用いて形成されたことを特徴とする請求項１〜５のいずれか１項に記載の有機エレクトロルミネッセンス素子。
【請求項７】
前記一般式（５）で表される化合物を少なくとも１種含有する有機層がウェットプロセスを用いて形成されたことを特徴とする請求項１〜６のいずれか１項に記載の有機エレクトロルミネッセンス素子。
【請求項８】
前記一般式（５）で表される化合物を少なくとも１種含有する有機層が電子輸送層であることを特徴とする請求項１〜７のいずれか１項に記載の有機エレクトロルミネッセンス素子。
【請求項９】
前記一般式（５）で表される化合物を部分構造として有する重合体を少なくとも１種含有する電子輸送層を有することを特徴とする請求項１〜８のいずれか１項に記載の有機エレクトロルミネッセンス素子。
【請求項１０】
前記Ｍが、白金またはイリジウムを表すことを特徴とする請求項１〜９のいずれか１項に記載の有機エレクトロルミネッセンス素子。
【請求項１１】
請求項１に記載の前記一般式（１）、（２）、（３）または（４）のいずれかで表される部分構造を含む化合物を少なくとも１種を含有することを特徴とする有機エレクトロルミネッセンス素子材料。
【請求項１２】
前記Ｍが、白金またはイリジウムを表すことを特徴とする請求項１１に記載の有機エレクトロルミネッセンス素子材料。
【請求項１３】
請求項１〜１０のいずれか１項に記載の有機エレクトロルミネッセンス素子を備えたことを特徴とする表示装置。
【請求項１４】
請求項１〜１０のいずれか１項に記載の有機エレクトロルミネッセンス素子を備えたことを特徴とする照明装置。
【発明の詳細な説明】
【技術分野】
【０００１】
本発明は、有機エレクトロルミネッセンス素子、有機エレクトロルミネッセンス素子材料、表示装置及び照明装置に関する。
【背景技術】
【０００２】
従来、発光型の電子ディスプレイデバイスとして、エレクトロルミネッセンスディスプレイ（以下、ＥＬＤという）がある。ＥＬＤの構成要素としては、無機エレクトロルミネッセンス素子や有機エレクトロルミネッセンス素子（以下、有機ＥＬ素子ともいう）が挙げられる。
【０００３】
無機エレクトロルミネッセンス素子は平面型光源として使用されてきたが、発光素子を駆動させるためには交流の高電圧が必要である。
【０００４】
一方、有機ＥＬ素子は発光する化合物を含有する発光層を陰極と陽極で挟んだ構成を有し、発光層に電子及び正孔を注入して、再結合させることにより励起子（エキシトン）を生成させ、このエキシトンが失活する際の光の放出（蛍光・リン光）を利用して発光する素子であり、数Ｖ〜数十Ｖ程度の電圧で発光が可能であり、更に自己発光型であるために視野角に富み、視認性が高く、薄膜型の完全固体素子であるために省スペース、携帯性等の観点から注目されている。
【０００５】
しかしながら、今後の実用化に向けた有機ＥＬ素子においては、更に低消費電力で効率よく高輝度に発光する有機ＥＬ素子の開発が望まれている。
【０００６】
特許第３０９３７９６号公報では、スチルベン誘導体、ジスチリルアリーレン誘導体またはトリススチリルアリーレン誘導体に微量の蛍光体をドープし、発光輝度の向上、素子の長寿命化を達成している。
【０００７】
また、８−ヒドロキシキノリンアルミニウム錯体をホスト化合物として、これに微量の蛍光体をドープした有機発光層を有する素子（例えば、特開昭６３−２６４６９２号公報）、８−ヒドロキシキノリンアルミニウム錯体をホスト化合物として、これにキナクリドン系色素をドープした有機発光層を有する素子（例えば、特開平３−２５５１９０号公報）等が知られている。
【０００８】
以上のように、励起一重項からの発光を用いる場合、一重項励起子と三重項励起子の生成比が１：３であるため発光性励起種の生成確率が２５％であり、光の取り出し効率が約２０％であるため、外部取り出し量子効率（η）の限界は５％とされている。
【０００９】
ところが、プリンストン大より励起三重項からのリン光発光を用いる有機ＥＬ素子の報告（Ｍ．Ａ．Ｂａｌｄｏ  ｅｔ  ａｌ．，Ｎａｔｕｒｅ、３９５巻、１５１〜１５４頁（１９９８年））がされて以来、室温でリン光を示す材料の研究が活発になってきている。
【００１０】
例えば、Ｍ．Ａ．Ｂａｌｄｏ  ｅｔ  ａｌ．，Ｎａｔｕｒｅ、４０３巻、１７号、７５０〜７５３頁（２０００年）、また米国特許第６，０９７，１４７号明細書等にも開示されている。
【００１１】
励起三重項を使用すると、内部量子効率の上限が１００％となるため励起一重項の場合に比べて原理的に発光効率が４倍となり、冷陰極管とほぼ同等の性能が得られる可能性があることから照明用途としても注目されている。
【００１２】
例えば、Ｓ．Ｌａｍａｎｓｋｙ  ｅｔ  ａｌ．，Ｊ．Ａｍ．Ｃｈｅｍ．Ｓｏｃ．，１２３巻、４３０４頁（２００１年）等においては、多くの化合物がイリジウム錯体系等重金属錯体を中心に合成検討されている。
【００１３】
また、前述のＭ．Ａ．Ｂａｌｄｏ  ｅｔ  ａｌ．，Ｎａｔｕｒｅ、４０３巻、１７号、７５０〜７５３頁（２０００年）においては、ドーパントとしてトリス（２−フェニルピリジン）イリジウムを用いた検討がされている。
【００１４】
その他、Ｍ．Ｅ．Ｔｏｍｐｓｏｎ等は、Ｔｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ’００、浜松）において、ドーパントとしてＬ２Ｉｒ（ａｃａｃ）、例えば、（ｐｐｙ）２Ｉｒ（ａｃａｃ）を、またＭｏｏｎ−Ｊａｅ  Ｙｏｕｎ．０ｇ、Ｔｅｔｓｕｏ  Ｔｓｕｔｓｕｉ等は、やはりＴｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ’００、浜松）において、ドーパントとしてトリス（２−（ｐ−トリル）ピリジン）イリジウム（Ｉｒ（ｐｔｐｙ）３），トリス（ベンゾ［ｈ］キノリン）イリジウム（Ｉｒ（ｂｚｑ）３）等を用いた検討を行っている（尚、これらの金属錯体は一般にオルトメタル化イリジウム錯体と呼ばれている。）。
【００１５】
また、前記Ｓ．Ｌａｍａｎｓｋｙ  ｅｔ  ａｌ．，Ｊ．Ａｍ．Ｃｈｅｍ．Ｓｏｃ．，１２３巻、４３０４頁（２００１年）や特開２００１−２４７８５９号公報等においても、各種イリジウム錯体を用いて素子化する試みがされている。
【００１６】
また、高い発光効率を得るためにＴｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ’００、浜松）では、Ｉｋａｉ等はホール輸送性の化合物をリン光性化合物のホストとして用いている。また、Ｍ．Ｅ．Ｔｏｍｐｓｏｎ等は各種電子輸送性材料をリン光性化合物のホストとして、これらに新規なイリジウム錯体をドープして用いている。
【００１７】
中心金属をイリジウムの代わりに白金としたオルトメタル化錯体も注目されている。この種の錯体に関しては、配位子に特徴を持たせた例が多数知られている。
【００１８】
いずれの場合も発光素子とした場合の発光輝度や発光効率は、その発光する光がリン光に由来することから従来の素子に比べ大幅に改良されるものであるが、素子の発光寿命については従来の素子よりも低いという問題点があった。
【００１９】
このように、リン光性の高効率の発光材料は、発光波長の短波化と素子の発光寿命の改善が難しく、実用に耐えうる性能を十分に達成できていないのが現状である。
【００２０】
また、波長の短波化に関してはこれまでフェニルピリジンにフッ素原子、トリフルオロメチル基、シアノ基等の電子吸引基を置換基として導入すること、配位子としてピコリン酸やピラザボール系の配位子を導入することが知られている。
【００２１】
しかしながら、これらの配位子では発光材料の発光波長が短波化して青色を達成し、高効率の素子を達成できる一方、素子の発光寿命は大幅に劣化するため、そのトレードオフの改善が求められていた。
【００２２】
配位子としてフェニルピラゾールを有する金属錯体は発光波長が短波な発光材料であることが開示されている（例えば、特許文献１、２参照。）。
【００２３】
更に、フェニルピラゾールの５員環に６員環が縮合した部分構造を有する配位子から形成される金属錯体が開示されている（例えば、特許文献３、４参照。）。フェナントリジン骨格を有する金属錯体についての開示がある。（例えば、特許文献５、６参照。）。
【００２４】
しかしながら、上記公知文献に記載の金属錯体では、外部取り出し量子効率が改良されず、且つ、発光寿命にも実用的に十分な改善効果が得られていないのが現状であり、改良が求められている。
【００２５】
近年、電子輸送材料として、ジアゾール類が開示されており（例えば、特許文献７、８参照。）、素子の駆動電圧が低減するなどの良好な効果が見出されている。
【００２６】
しかしながら、上記公知文献に記載の化合物の使用では、外部取り出し量子効率が改良されず、且つ、発光寿命にも実用的に十分な改善効果が得られていないのが現状であり、改良が求められている。
【００２７】
更に、上記フェナントリジン骨格を有する金属錯体に対する電子輸送材料としては今まで用いられた例はなかった。
【特許文献１】国際公開第０４／０８５４５０号パンフレット
【特許文献２】特開２００５−５３９１２号公報
【特許文献３】特開２００６−２８１０１号公報
【特許文献４】米国特許第７１４７９３７号明細書
【特許文献５】米国特許２００７０１９０３５９号明細書
【特許文献６】国際公開第２００７／０９５１１８号パンフレット
【特許文献７】国際公開第０５／０９２８８８号パンフレット
【特許文献８】国際公開第０７／０２６８４７号パンフレット
【発明の開示】
【発明が解決しようとする課題】
【００２８】
本発明の目的は、特異的に短波な発光が見られ、高い発光効率を示し、且つ発光寿命の長い有機ＥＬ素子、照明装置及び表示装置を提供することである。
【００２９】
また、青色〜青緑色の短波な発光で、高い発光効率を示し、且つ駆動電圧が低く、発光寿命の長い有機ＥＬ素子材料を提供することである。
【課題を解決するための手段】
【００３０】
本発明の上記目的は、下記の構成により達成された。
【００３１】
１．陽極と陰極により挟まれた少なくとも１層の電子輸送層及び少なくとも１層の発光層を有する有機エレクトロルミネッセンス素子において、
該発光層が、下記一般式（１）、（２）、（３）、または（４）のいずれかで表される部分構造を含む化合物を少なくとも１つ含有し、且つ、下記一般式（５）で表される化合物を少なくとも１つ有する有機層を有することを特徴とする有機エレクトロルミネッセンス素子。
【００３２】
【化１】
2010141008.tif 000002
【００３３】
〔式中、Ｅ１ｂ〜Ｅ１ｏ、Ｅ１ｑは、各々炭素原子、窒素原子、酸素原子または硫黄原子を表し、Ｅ１ａ〜Ｅ１ｑで構成される骨格は合計で１８π電子を有する。Ｅ１ａとＥ１ｐは各々異なり、炭素原子または窒素原子を表す。Ｒ１ａ〜Ｒ１ｉは、各々水素原子または置換基を表す。Ｍは元素周期表における８族〜１０族の遷移金属元素を表す。〕
【００３４】
【化２】
2010141008.tif 000003
【００３５】
〔式中、Ｒ１は水素原子または置換基を表す。Ａは、窒素原子、酸素原子、硫黄原子、セレン原子または珪素原子を表す。Ｒ２は、水素原子、アルキル基、シクロアルキル基、芳香族炭化水素環基または芳香族複素環基を表す。ｎは０〜２を表し、Ａが窒素原子の場合は１、Ａが酸素原子、硫黄原子またはセレン原子の場合は０、Ａが珪素原子の場合は２である。Ｄは、水素原子、アルキル基、シクロアルキル基、芳香族炭化水素環基または芳香族複素環基を表し、ｍは１〜２０の整数を表す。〕
２．前記一般式（５）のＡが、酸素原子、硫黄原子または窒素原子を表すことを特徴とする前記１に記載の有機エレクトロルミネッセンス素子。
【００３６】
３．前記一般式（５）で表される化合物のガラス転移点温度が１００℃以上であることを特徴とする前記１から２に記載の有機エレクトロルミネッセンス素子。
【００３７】
４．前記一般式（５）で表される化合物が、分子中に少なくとも一つの重合性基を有することを特徴とする前記１〜３のいずれか１項に記載の有機エレクトロルミネッセンス素子。
【００３８】
５．前記Ｅ１ａ〜Ｅ１ｅで構成される環が、イミダゾール環またはピラゾール環を表すことを特徴とする前記１〜４のいずれか１項に記載の有機エレクトロルミネッセンス素子。
【００３９】
６．構成層として、前記一般式（１）、（２）、（３）または（４）のいずれかで表される部分構造を含む化合物を少なくとも１種含有する有機層を有し、該有機層がウェットプロセスを用いて形成されたことを特徴とする前記１〜５のいずれか１項に記載の有機エレクトロルミネッセンス素子。
【００４０】
７．前記一般式（５）で表される化合物を少なくとも１種含有する有機層がウェットプロセスを用いて形成されたことを特徴とする前記１〜６のいずれか１項に記載の有機エレクトロルミネッセンス素子。
【００４１】
８．前記一般式（５）で表される化合物を少なくとも１種含有する有機層が電子輸送層であることを特徴とする前記１〜７のいずれか１項に記載の有機エレクトロルミネッセンス素子。
【００４２】
９．前記一般式（５）で表される化合物を部分構造として有する重合体を少なくとも１種含有する電子輸送層を有することを特徴とする前記１〜８のいずれか１項に記載の有機エレクトロルミネッセンス素子。
【００４３】
１０．前記Ｍが、白金またはイリジウムを表すことを特徴とする前記１〜９のいずれか１項に記載の有機エレクトロルミネッセンス素子。
【００４４】
１１．前記１に記載の前記一般式（１）、（２）、（３）または（４）のいずれかで表される部分構造を含む化合物を少なくとも１種を含有することを特徴とする有機エレクトロルミネッセンス素子材料。
【００４５】
１２．前記Ｍが、白金またはイリジウムを表すことを特徴とする前記１１に記載の有機エレクトロルミネッセンス素子材料。
【００４６】
１３．前記１〜１０のいずれか１項に記載の有機エレクトロルミネッセンス素子を備えたことを特徴とする表示装置。
【００４７】
１４．前記１〜１０のいずれか１項に記載の有機エレクトロルミネッセンス素子を備えたことを特徴とする照明装置。
【発明の効果】
【００４８】
本発明により、特異的に短波な発光が見られ、高い発光効率を示し、且つ駆動電圧が低く、発光寿命の長い有機ＥＬ素子を提供することができた。
【００４９】
また、当該発明者らの検討の結果、本発明の有機ＥＬ素子のダークスポットも大幅に低減させる事に成功し、有用な有機ＥＬ素子を提供し、更に、素子の保存時における経時での電圧上昇を抑えることができ、また、該素子を用いた照明装置、表示装置を提供することができた。
【００５０】
併せて、本発明の有機ＥＬ素子用に有用な有機ＥＬ素子材料を得ることができた。
【発明を実施するための最良の形態】
【００５１】
本発明の有機エレクトロルミネッセンス素子においては、請求項１〜１０のいずれか１項に規定される構成により、高い発光効率を示し、且つ、発光寿命の長い有機エレクトロルミネッセンス素子、該素子を用いた照明装置及び表示装置を提供することができた。
【００５２】
また、本発明者等は、本発明の有機エレクトロルミネッセンス素子用に有用な有機ＥＬ素子材料を分子設計することに成功した。
【００５３】
また、本発明の有機エレクトロルミネッセンス素子材料は、特異的に短波な発光が観測され、本発明の有機エレクトロルミネッセンス素子の寿命を著しく向上させることができた。
【００５４】
以下、本発明に係る各構成要素の詳細について、順次説明する。
【００５５】
《金属錯体（金属錯体化合物ともいう）》
本発明に係る金属錯体（金属錯体化合物ともいう）について説明する。
【００５６】
本発明者等は、有機ＥＬ素子の発光層に用いる有機ＥＬ素子材料に着目、特に発光ドーパントとして用いる金属錯体化合物について種々検討した。本発明者らは、金属錯体の基本骨格に置換基を導入することで、波長のコントロールや寿命の改善を図るという、従来公知のアプローチではなく、縮合環のπ共役面を広げることが化合物の安定性を上げるという着目点の下に種々の錯体を検討した。
【００５７】
その結果、幾つかの縮合環構造で寿命の改善傾向が見出された。しかしながら、これまで知られているような縮合環を導入した場合には、発光波長のレッドシフトが著しく、緑、赤色発光となってしまっていた。
【００５８】
本発明者等は更に検討を進め、本発明に係る一般式（１）、（２）、（３）または（４）のいずれかで表される部分構造に示されている縮合環を導入した化合物（金属錯体、金属錯体化合物ともいう）を発光材料に適用医した場合には、発光波長シフトが小さく、且つ、所望の発光波長で、長寿命化を実現した発光ドーパントを開発することに成功した。
【００５９】
この新しい基本骨格について、更に検討を進めるとπ共役平面が大きくなっていることにより、平面性が高くなるため金属錯体どうしの会合が問題となり、素子の寿命が著しく低下するという欠点を有することがわかった。更に、波形についても、長波側に副発光がみられ色純度の低下が問題になってきた。
【００６０】
我々は種々検討した結果、配位子部分に少なくとも一つの置換基を導入することにより、分子間の会合が防止され、長波側の副発光が抑制でき、金属錯体（金属錯体化合物）の安定性も向上することがわかった。
【００６１】
また、これらの金属錯体は、酸素と光により酸化劣化が著しいという特徴があり、取り扱い中、経時での劣化が懸念されていた。
【００６２】
我々はこれらの問題についても種々検討した結果、配位子部分に少なくとも一つの置換基、特に本発明に係る一般式（１）〜（４）のいずれかで表される部分構造を含む遷移金属錯体化合物中のＲ１ａに置換基を導入することにより、酸化劣化が大幅に低減され、化合物の安定性が大幅に向上することがわかった。
【００６３】
本発明に係る一般式（１）、（２）、（３）または（４）のいずれかで表される部分構造を含む遷移金属錯体化合物は、各々Ｍで表される遷移金属元素の価数により、複数の配位子を有することができるが、前記配位子は全て同一でもよく、また、各々異なる構造を有する配位子を有していてもよい。
【００６４】
ここで、配位子とは、一般式（１）〜（４）のいずれかで表される部分構造から遷移金属元素Ｍを除いた部分が、各々配位子である。
【００６５】
本発明に係る一般式（１）、（２）、（３）または（４）のいずれかで表される部分構造を含む遷移金属錯体化合物（単に、金属錯体ともいう）として特に好ましいのは、前記配位子が全て同一の場合である。
【００６６】
（従来公知の配位子）
また、所謂配位子としては、当該業者が周知の配位子（配位化合物ともいう）を必要に応じて配位子として併用することができる。
【００６７】
本発明に記載の効果を好ましく得る観点からは、錯体中の配位子の種類は、好ましくは１〜２種類から構成されることが好ましく、更に好ましくは１種類である。
【００６８】
従来公知の金属錯体に用いられる配位子としては、種々の公知の配位子があるが、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」Ｓｐｒｉｎｇｅｒ−Ｖｅｒｌａｇ社  Ｈ．Ｙｅｒｓｉｎ著  １９８７年発行、「有機金属化学−基礎と応用−」  裳華房社  山本明夫著  １９８２年発行  等に記載の配位子（例えば、ハロゲン配位子（好ましくは塩素配位子）、含窒素ヘテロ環配位子（例えば、ビピリジル、フェナントロリンなど）、ジケトン配位子なと）が挙げられる。
【００６９】
（元素周期表の８〜１０族の遷移金属元素）
本発明に係る、一般式（１）、（２）、（３）または（４）のいずれかで表される部分構造を含む化合物（遷移金属錯体、金属錯体、金属錯体化合物ともいう）の形成に用いられる金属としては、元素周期表の８〜１０族の遷移金属元素（単に遷移金属ともいう）が用いられるが、中でも、イリジウム、白金が好ましい遷移金属元素として挙げられる。
【００７０】
（本発明に係る遷移金属錯体の含有層）
本発明に係る一般式（１）、（２）、（３）または（４）のいずれかで表される部分構造を含む遷移金属錯体化合物の含有層としては、電荷を輸送する層（電荷輸送層）であれば特に制限はないが、正孔輸送層または発光層、発光層または電子阻止層が好ましく、より好ましくは発光層または電子阻止層であり、特に好ましくは発光層である。
【００７１】
また、発光層に含有する場合は、発光層中の発光ドーパントとして用いることにより、本発明の有機ＥＬ素子の外部取り出し量子効率の効率アップ（高輝度化）や発光寿命の長寿命化を達成することができる。尚、本発明の有機ＥＬ素子の構成層については、後に詳細に説明する。
【００７２】
まず、本発明に係る一般式（１）、（２）、（３）または（４）のいずれかで表される部分構造について説明する。
【００７３】
《一般式（１）〜（４）のいずれかで表される部分構造》
本発明に係る一般式（１）〜（４）のいずれかで表される部分構造について説明する。
【００７４】
一般式（１）〜（４）のいずれかで表される部分構造において、Ｅ１ａ〜Ｅ１ｅにより形成される環は、５員の芳香族複素環を表し、例えば、オキサゾール環、チアゾール環、オキサジアゾール環、オキサトリアゾール環、イソオキサゾール環、テトラゾール環、チアジアゾール環、チアトリアゾール環、イソチアゾール環、チオフェン環、フラン環、ピロール環、イミダゾール環、ピラゾール環、トリアゾール環等が挙げられる。
【００７５】
上記の中でも、ピラゾール環、イミダゾール環、オキサゾール環、チアゾール環が好ましく、特に好ましいのは、ピラゾール環、イミダゾール環である。
【００７６】
尚、これらの各環は各々更に、後述する置換基を有していても良い。
【００７７】
一般式（１）〜（４）のいずれかで表される部分構造において、Ｅ１ｆ〜Ｅ１ｋにより形成される環は、６員の芳香族炭化水素環もしくは５員または６員の芳香族複素環を表す。
【００７８】
Ｅ１ｆ〜Ｅ１ｋにより形成される６員の芳香族炭化水素環としては、ベンゼン環が挙げられる。更に、後述する置換基を有していても良い。
【００７９】
Ｅ１ｆ〜Ｅ１ｋにより形成される５員または６員の芳香族複素環としては、例えば、フラン環、チオフェン環、オキサゾール環、ピロール環、ピリジン環、ピリダジン環、ピリミジン環、ピラジン環、トリアジン環等が挙げられる。
【００８０】
これらの各環は各々更に、後述する置換基を有していても良い。
【００８１】
一般式（１）〜（４）のいずれかで表される部分構造において、Ｅ１ｌ〜Ｅ１ｑにより形成される環は、６員の芳香族炭化水素環もしくは５員または６員の芳香族複素環を表すが、これらの環は、各々、Ｅ１ｆ〜Ｅ１ｋにより形成される６員の芳香族炭化水素環もしくは５員または６員の芳香族複素環と同義である。
【００８２】
一般式（１）〜（４）のいずれかで表される部分構造において、Ｒ１ａ〜Ｒ１ｉで各々表される置換基としては、アルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等）、シクロアルキル基（例えば、シクロペンチル基、シクロヘキシル基等）、アルケニル基（例えば、ビニル基、アリル基等）、アルキニル基（例えば、エチニル基、プロパルギル基等）、芳香族炭化水素環基（芳香族炭素環基、アリール基等ともいい、例えば、フェニル基、ｐ−クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等）、芳香族複素環基（例えば、ピリジル基、ピリミジニル基、フリル基、ピロリル基、イミダゾリル基、ベンゾイミダゾリル基、ピラゾリル基、ピラジニル基、トリアゾリル基（例えば、１，２，４−トリアゾール−１−イル基、１，２，３−トリアゾール−１−イル基等）、オキサゾリル基、ベンゾオキサゾリル基、チアゾリル基、イソオキサゾリル基、イソチアゾリル基、フラザニル基、チエニル基、キノリル基、ベンゾフリル基、ジベンゾフリル基、ベンゾチエニル基、ジベンゾチエニル基、インドリル基、カルバゾリル基、カルボリニル基、ジアザカルバゾリル基（前記カルボリニル基のカルボリン環を構成する炭素原子の一つが窒素原子で置き換わったものを示す）、キノキサリニル基、ピリダジニル基、トリアジニル基、キナゾリニル基、フタラジニル基等）、複素環基（例えば、ピロリジル基、イミダゾリジル基、モルホリル基、オキサゾリジル基等）、アルコキシ基（例えば、メトキシ基、エトキシ基、プロピルオキシ基、ペンチルオキシ基、ヘキシルオキシ基、オクチルオキシ基、ドデシルオキシ基等）、シクロアルコキシ基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基ナフチルウレイド基、２−ピリジルアミノウレイド基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基（例えば、メチルスルホニル基、エチルスルホニル基、ブチルスルホニル基、シクロヘキシルスルホニル基、２−エチルヘキシルスルホニル基、ドデシルスルホニル基等）、アリールスルホニル基またはヘテロアリールスルホニル基（例えば、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、ハロゲン原子（例えば、フッ素原子、塩素原子、臭素原子等）、フッ化炭化水素基（例えば、フルオロメチル基、トリフルオロメチル基、ペンタフルオロエチル基、ペンタフルオロフェニル基等）、シアノ基、ニトロ基、ヒドロキシ基、メルカプト基、シリル基（例えば、トリメチルシリル基、トリイソプロピルシリル基、トリフェニルシリル基、フェニルジエチルシリル基等）、ホスホノ基等が挙げられる。これらの置換基は上記の置換基によって更に置換されていてもよい。
【００８３】
これらの置換基は複数が互いに結合して環を形成していてもよく、また、複数の置換基が存在する場合、各々の置換基は同一でも異なっていてもよく、お互いに連結して環を形成しても良い。
【００８４】
一般式（１）〜（４）のいずれかで表される部分構造において、Ｒ１ａ〜Ｒ１ｉで各々表される置換基は、前述のアルケニル基以外にもスチリル基、エポキシ基、オキセタニル基、アクリロイル基、メタクリロイル基等の重合性基を有していても良い。
【００８５】
更に、一般式（１）〜（４）のいずれかで表される部分構造で表される化合物は前記重合性基同士、もしくは他の重合性モノマーと反応して重合体を形成することができる。
【００８６】
複数の部分構造が重合体中に存在する場合、各々の一般式（１）〜（４）のいずれかで表される部分構造は同一でも異なっていても良い。
【００８７】
《一般式（１）〜（４）のいずれかで表される部分構造の重合方法》
一般式（１）〜（４）のいずれかで表される部分構造の重合体（ポリマー）は、「改訂  高分子合成の化学」化学同人「高分子合成の実験法」化学同人「第４版  実験化学講座  ２８「高分子合成」丸善等に記載の方法を用いて合成することができる。
【００８８】
好ましい重合方法としては、
（１）重縮合、（２）ラジカル重合、（３）イオン重合、（４）重付加、付加縮合等が挙げられ、重合性基の種類によって使い分けることが可能である。
【００８９】
一般式（１）〜（４）のいずれかで表される部分構造の重合体は上記方法を用い、ホモポリマーとすることも可能であり、複数のモノマーと組み合わせたコポリマーとすることも可能である。
【００９０】
以下、本発明に係る前記一般式（１）〜（４）のいずれかで表される部分構造を含む化合物（金属錯体、金属錯体化合物ともいう）の具体例を示すが、本発明はこれらに限定されない。
【００９１】
【化３】
2010141008.tif 000004
【００９２】
【化４】
2010141008.tif 000005
【００９３】
【化５】
2010141008.tif 000006
【００９４】
【化６】
2010141008.tif 000007
【００９５】
【化７】
2010141008.tif 000008
【００９６】
【化８】
2010141008.tif 000009
【００９７】
【化９】
2010141008.tif 000010
【００９８】
【化１０】
2010141008.tif 000011
【００９９】
【化１１】
2010141008.tif 000012
【０１００】
【化１２】
2010141008.tif 000013
【０１０１】
【化１３】
2010141008.tif 000014
【０１０２】
【化１４】
2010141008.tif 000015
【０１０３】
【化１５】
2010141008.tif 000016
【０１０４】
【化１６】
2010141008.tif 000017
【０１０５】
【化１７】
2010141008.tif 000018
【０１０６】
【化１８】
2010141008.tif 000019
【０１０７】
【化１９】
2010141008.tif 000020
【０１０８】
【化２０】
2010141008.tif 000021
【０１０９】
【化２１】
2010141008.tif 000022
【０１１０】
【化２２】
2010141008.tif 000023
【０１１１】
【化２３】
2010141008.tif 000024
【０１１２】
【化２４】
2010141008.tif 000025
【０１１３】
【化２５】
2010141008.tif 000026
【０１１４】
【化２６】
2010141008.tif 000027
【０１１５】
【化２７】
2010141008.tif 000028
【０１１６】
【化２８】
2010141008.tif 000029
【０１１７】
【化２９】
2010141008.tif 000030
【０１１８】
【化３０】
2010141008.tif 000031
【０１１９】
【化３１】
2010141008.tif 000032
【０１２０】
【化３２】
2010141008.tif 000033
【０１２１】
【化３３】
2010141008.tif 000034
【０１２２】
【化３４】
2010141008.tif 000035
【０１２３】
【化３５】
2010141008.tif 000036
【０１２４】
【化３６】
2010141008.tif 000037
【０１２５】
【化３７】
2010141008.tif 000038
【０１２６】
【化３８】
2010141008.tif 000039
【０１２７】
【化３９】
2010141008.tif 000040
【０１２８】
【化４０】
2010141008.tif 000041
【０１２９】
【化４１】
2010141008.tif 000042
【０１３０】
【化４２】
2010141008.tif 000043
【０１３１】
【化４３】
2010141008.tif 000044
【０１３２】
【化４４】
2010141008.tif 000045
【０１３３】
【化４５】
2010141008.tif 000046
【０１３４】
【化４６】
2010141008.tif 000047
【０１３５】
【化４７】
2010141008.tif 000048
【０１３６】
【化４８】
2010141008.tif 000049
【０１３７】
【化４９】
2010141008.tif 000050
【０１３８】
【化５０】
2010141008.tif 000051
【０１３９】
【化５１】
2010141008.tif 000052
【０１４０】
【化５２】
2010141008.tif 000053
【０１４１】
【化５３】
2010141008.tif 000054
【０１４２】
【化５４】
2010141008.tif 000055
【０１４３】
【化５５】
2010141008.tif 000056
【０１４４】
【化５６】
2010141008.tif 000057
【０１４５】
【化５７】
2010141008.tif 000058
【０１４６】
【化５８】
2010141008.tif 000059
【０１４７】
【化５９】
2010141008.tif 000060
【０１４８】
【化６０】
2010141008.tif 000061
【０１４９】
【化６１】
2010141008.tif 000062
【０１５０】
【化６２】
2010141008.tif 000063
【０１５１】
【化６３】
2010141008.tif 000064
【０１５２】
【化６４】
2010141008.tif 000065
【０１５３】
【化６５】
2010141008.tif 000066
【０１５４】
【化６６】
2010141008.tif 000067
【０１５５】
【化６７】
2010141008.tif 000068
【０１５６】
【化６８】
2010141008.tif 000069
【０１５７】
【化６９】
2010141008.tif 000070
【０１５８】
【化７０】
2010141008.tif 000071
【０１５９】
【化７１】
2010141008.tif 000072
【０１６０】
【化７２】
2010141008.tif 000073
【０１６１】
【化７３】
2010141008.tif 000074
【０１６２】
【化７４】
2010141008.tif 000075
【０１６３】
【化７５】
2010141008.tif 000076
【０１６４】
【化７６】
2010141008.tif 000077
【０１６５】
【化７７】
2010141008.tif 000078
【０１６６】
【化７８】
2010141008.tif 000079
【０１６７】
【化７９】
2010141008.tif 000080
【０１６８】
【化８０】
2010141008.tif 000081
【０１６９】
【化８１】
2010141008.tif 000082
【０１７０】
【化８２】
2010141008.tif 000083
【０１７１】
【化８３】
2010141008.tif 000084
【０１７２】
【化８４】
2010141008.tif 000085
【０１７３】
【化８５】
2010141008.tif 000086
【０１７４】
【化８６】
2010141008.tif 000087
【０１７５】
【化８７】
2010141008.tif 000088
【０１７６】
【化８８】
2010141008.tif 000089
【０１７７】
【化８９】
2010141008.tif 000090
【０１７８】
【化９０】
2010141008.tif 000091
【０１７９】
【化９１】
2010141008.tif 000092
【０１８０】
【化９２】
2010141008.tif 000093
【０１８１】
【化９３】
2010141008.tif 000094
【０１８２】
【化９４】
2010141008.tif 000095
【０１８３】
【化９５】
2010141008.tif 000096
【０１８４】
【化９６】
2010141008.tif 000097
【０１８５】
【化９７】
2010141008.tif 000098
【０１８６】
【化９８】
2010141008.tif 000099
【０１８７】
【化９９】
2010141008.tif 000100
【０１８８】
【化１００】
2010141008.tif 000101
【０１８９】
【化１０１】
2010141008.tif 000102
【０１９０】
【化１０２】
2010141008.tif 000103
【０１９１】
【化１０３】
2010141008.tif 000104
【０１９２】
【化１０４】
2010141008.tif 000105
【０１９３】
【化１０５】
2010141008.tif 000106
【０１９４】
【化１０６】
2010141008.tif 000107
【０１９５】
【化１０７】
2010141008.tif 000108
【０１９６】
【化１０８】
2010141008.tif 000109
【０１９７】
【化１０９】
2010141008.tif 000110
【０１９８】
【化１１０】
2010141008.tif 000111
【０１９９】
【化１１１】
2010141008.tif 000112
【０２００】
【化１１２】
2010141008.tif 000113
【０２０１】
【化１１３】
2010141008.tif 000114
【０２０２】
【化１１４】
2010141008.tif 000115
【０２０３】
【化１１５】
2010141008.tif 000116
【０２０４】
【化１１６】
2010141008.tif 000117
【０２０５】
【化１１７】
2010141008.tif 000118
【０２０６】
【化１１８】
2010141008.tif 000119
【０２０７】
【化１１９】
2010141008.tif 000120
【０２０８】
【化１２０】
2010141008.tif 000121
【０２０９】
【化１２１】
2010141008.tif 000122
【０２１０】
【化１２２】
2010141008.tif 000123
【０２１１】
【化１２３】
2010141008.tif 000124
【０２１２】
【化１２４】
2010141008.tif 000125
【０２１３】
【化１２５】
2010141008.tif 000126
【０２１４】
【化１２６】
2010141008.tif 000127
【０２１５】
【化１２７】
2010141008.tif 000128
【０２１６】
【化１２８】
2010141008.tif 000129
【０２１７】
【化１２９】
2010141008.tif 000130
【０２１８】
【化１３０】
2010141008.tif 000131
【０２１９】
【化１３１】
2010141008.tif 000132
【０２２０】
【化１３２】
2010141008.tif 000133
【０２２１】
【化１３３】
2010141008.tif 000134
【０２２２】
【化１３４】
2010141008.tif 000135
【０２２３】
【化１３５】
2010141008.tif 000136
【０２２４】
【化１３６】
2010141008.tif 000137
【０２２５】
【化１３７】
2010141008.tif 000138
【０２２６】
【化１３８】
2010141008.tif 000139
【０２２７】
【化１３９】
2010141008.tif 000140
【０２２８】
【化１４０】
2010141008.tif 000141
【０２２９】
【化１４１】
2010141008.tif 000142
【０２３０】
【化１４２】
2010141008.tif 000143
【０２３１】
【化１４３】
2010141008.tif 000144
【０２３２】
【化１４４】
2010141008.tif 000145
【０２３３】
【化１４５】
2010141008.tif 000146
【０２３４】
【化１４６】
2010141008.tif 000147
【０２３５】
【化１４７】
2010141008.tif 000148
【０２３６】
【化１４８】
2010141008.tif 000149
【０２３７】
【化１４９】
2010141008.tif 000150
【０２３８】
【化１５０】
2010141008.tif 000151
【０２３９】
【化１５１】
2010141008.tif 000152
【０２４０】
【化１５２】
2010141008.tif 000153
【０２４１】
【化１５３】
2010141008.tif 000154
【０２４２】
【化１５４】
2010141008.tif 000155
【０２４３】
【化１５５】
2010141008.tif 000156
【０２４４】
【化１５６】
2010141008.tif 000157
【０２４５】
【化１５７】
2010141008.tif 000158
【０２４６】
【化１５８】
2010141008.tif 000159
【０２４７】
【化１５９】
2010141008.tif 000160
【０２４８】
【化１６０】
2010141008.tif 000161
【０２４９】
【化１６１】
2010141008.tif 000162
【０２５０】
【化１６２】
2010141008.tif 000163
【０２５１】
【化１６３】
2010141008.tif 000164
【０２５２】
【化１６４】
2010141008.tif 000165
【０２５３】
【化１６５】
2010141008.tif 000166
【０２５４】
【化１６６】
2010141008.tif 000167
【０２５５】
【化１６７】
2010141008.tif 000168
【０２５６】
【化１６８】
2010141008.tif 000169
【０２５７】
【化１６９】
2010141008.tif 000170
【０２５８】
【化１７０】
2010141008.tif 000171
【０２５９】
【化１７１】
2010141008.tif 000172
【０２６０】
【化１７２】
2010141008.tif 000173
【０２６１】
【化１７３】
2010141008.tif 000174
【０２６２】
【化１７４】
2010141008.tif 000175
【０２６３】
【化１７５】
2010141008.tif 000176
【０２６４】
【化１７６】
2010141008.tif 000177
【０２６５】
【化１７７】
2010141008.tif 000178
【０２６６】
【化１７８】
2010141008.tif 000179
【０２６７】
【化１７９】
2010141008.tif 000180
【０２６８】
【化１８０】
2010141008.tif 000181
【０２６９】
【化１８１】
2010141008.tif 000182
【０２７０】
【化１８２】
2010141008.tif 000183
【０２７１】
【化１８３】
2010141008.tif 000184
【０２７２】
【化１８４】
2010141008.tif 000185
【０２７３】
【化１８５】
2010141008.tif 000186
【０２７４】
【化１８６】
2010141008.tif 000187
【０２７５】
【化１８７】
2010141008.tif 000188
【０２７６】
【化１８８】
2010141008.tif 000189
【０２７７】
【化１８９】
2010141008.tif 000190
【０２７８】
【化１９０】
2010141008.tif 000191
【０２７９】
【化１９１】
2010141008.tif 000192
【０２８０】
【化１９２】
2010141008.tif 000193
【０２８１】
【化１９３】
2010141008.tif 000194
【０２８２】
【化１９４】
2010141008.tif 000195
【０２８３】
【化１９５】
2010141008.tif 000196
【０２８４】
【化１９６】
2010141008.tif 000197
【０２８５】
【化１９７】
2010141008.tif 000198
【０２８６】
【化１９８】
2010141008.tif 000199
【０２８７】
【化１９９】
2010141008.tif 000200
【０２８８】
【化２００】
2010141008.tif 000201
【０２８９】
【化２０１】
2010141008.tif 000202
【０２９０】
【化２０２】
2010141008.tif 000203
【０２９１】
【化２０３】
2010141008.tif 000204
【０２９２】
【化２０４】
2010141008.tif 000205
【０２９３】
【化２０５】
2010141008.tif 000206
【０２９４】
【化２０６】
2010141008.tif 000207
【０２９５】
【化２０７】
2010141008.tif 000208
【０２９６】
【化２０８】
2010141008.tif 000209
【０２９７】
【化２０９】
2010141008.tif 000210
【０２９８】
【化２１０】
2010141008.tif 000211
【０２９９】
【化２１１】
2010141008.tif 000212
【０３００】
【化２１２】
2010141008.tif 000213
【０３０１】
【化２１３】
2010141008.tif 000214
【０３０２】
【化２１４】
2010141008.tif 000215
【０３０３】
【化２１５】
2010141008.tif 000216
【０３０４】
【化２１６】
2010141008.tif 000217
【０３０５】
【化２１７】
2010141008.tif 000218
【０３０６】
【化２１８】
2010141008.tif 000219
【０３０７】
【化２１９】
2010141008.tif 000220
【０３０８】
【化２２０】
2010141008.tif 000221
【０３０９】
【化２２１】
2010141008.tif 000222
【０３１０】
【化２２２】
2010141008.tif 000223
【０３１１】
【化２２３】
2010141008.tif 000224
【０３１２】
【化２２４】
2010141008.tif 000225
【０３１３】
【化２２５】
2010141008.tif 000226
【０３１４】
【化２２６】
2010141008.tif 000227
【０３１５】
【化２２７】
2010141008.tif 000228
【０３１６】
【化２２８】
2010141008.tif 000229
【０３１７】
【化２２９】
2010141008.tif 000230
【０３１８】
【化２３０】
2010141008.tif 000231
【０３１９】
【化２３１】
2010141008.tif 000232
【０３２０】
【化２３２】
2010141008.tif 000233
【０３２１】
【化２３３】
2010141008.tif 000234
【０３２２】
【化２３４】
2010141008.tif 000235
【０３２３】
【化２３５】
2010141008.tif 000236
【０３２４】
【化２３６】
2010141008.tif 000237
【０３２５】
【化２３７】
2010141008.tif 000238
【０３２６】
【化２３８】
2010141008.tif 000239
【０３２７】
【化２３９】
2010141008.tif 000240
【０３２８】
【化２４０】
2010141008.tif 000241
【０３２９】
【化２４１】
2010141008.tif 000242
【０３３０】
【化２４２】
2010141008.tif 000243
【０３３１】
【化２４３】
2010141008.tif 000244
【０３３２】
【化２４４】
2010141008.tif 000245
【０３３３】
【化２４５】
2010141008.tif 000246
【０３３４】
【化２４６】
2010141008.tif 000247
【０３３５】
【化２４７】
2010141008.tif 000248
【０３３６】
【化２４８】
2010141008.tif 000249
【０３３７】
【化２４９】
2010141008.tif 000250
【０３３８】
【化２５０】
2010141008.tif 000251
【０３３９】
【化２５１】
2010141008.tif 000252
【０３４０】
【化２５２】
2010141008.tif 000253
【０３４１】
【化２５３】
2010141008.tif 000254
【０３４２】
【化２５４】
2010141008.tif 000255
【０３４３】
【化２５５】
2010141008.tif 000256
【０３４４】
【化２５６】
2010141008.tif 000257
【０３４５】
【化２５７】
2010141008.tif 000258
【０３４６】
【化２５８】
2010141008.tif 000259
【０３４７】
【化２５９】
2010141008.tif 000260
【０３４８】
【化２６０】
2010141008.tif 000261
【０３４９】
【化２６１】
2010141008.tif 000262
【０３５０】
【化２６２】
2010141008.tif 000263
【０３５１】
【化２６３】
2010141008.tif 000264
【０３５２】
【化２６４】
2010141008.tif 000265
【０３５３】
【化２６５】
2010141008.tif 000266
【０３５４】
【化２６６】
2010141008.tif 000267
【０３５５】
【化２６７】
2010141008.tif 000268
【０３５６】
【化２６８】
2010141008.tif 000269
【０３５７】
【化２６９】
2010141008.tif 000270
【０３５８】
【化２７０】
2010141008.tif 000271
【０３５９】
【化２７１】
2010141008.tif 000272
【０３６０】
【化２７２】
2010141008.tif 000273
【０３６１】
【化２７３】
2010141008.tif 000274
【０３６２】
【化２７４】
2010141008.tif 000275
【０３６３】
【化２７５】
2010141008.tif 000276
【０３６４】
【化２７６】
2010141008.tif 000277
【０３６５】
【化２７７】
2010141008.tif 000278
【０３６６】
【化２７８】
2010141008.tif 000279
【０３６７】
【化２７９】
2010141008.tif 000280
【０３６８】
【化２８０】
2010141008.tif 000281
【０３６９】
【化２８１】
2010141008.tif 000282
【０３７０】
【化２８２】
2010141008.tif 000283
【０３７１】
【化２８３】
2010141008.tif 000284
【０３７２】
【化２８４】
2010141008.tif 000285
【０３７３】
【化２８５】
2010141008.tif 000286
【０３７４】
【化２８６】
2010141008.tif 000287
【０３７５】
【化２８７】
2010141008.tif 000288
【０３７６】
【化２８８】
2010141008.tif 000289
【０３７７】
【化２８９】
2010141008.tif 000290
【０３７８】
【化２９０】
2010141008.tif 000291
【０３７９】
【化２９１】
2010141008.tif 000292
【０３８０】
【化２９２】
2010141008.tif 000293
【０３８１】
【化２９３】
2010141008.tif 000294
【０３８２】
【化２９４】
2010141008.tif 000295
【０３８３】
【化２９５】
2010141008.tif 000296
【０３８４】
【化２９６】
2010141008.tif 000297
【０３８５】
【化２９７】
2010141008.tif 000298
【０３８６】
【化２９８】
2010141008.tif 000299
【０３８７】
【化２９９】
2010141008.tif 000300
【０３８８】
【化３００】
2010141008.tif 000301
【０３８９】
【化３０１】
2010141008.tif 000302
【０３９０】
【化３０２】
2010141008.tif 000303
【０３９１】
これらの金属錯体は、例えば、Ｏｒｇａｎｉｃ  Ｌｅｔｔｅｒ誌、ｖｏｌ３、Ｎｏ．１６、２５７９〜２５８１頁（２００１）、Ｉｎｏｒｇａｎｉｃ  Ｃｈｅｍｉｓｔｒｙ，第３０巻、第８号、１６８５〜１６８７頁（１９９１年）、Ｊ．Ａｍ．Ｃｈｅｍ．Ｓｏｃ．，１２３巻、４３０４頁（２００１年）、Ｉｎｏｒｇａｎｉｃ  Ｃｈｅｍｉｓｔｒｙ，第４０巻、第７号、１７０４〜１７１１頁（２００１年）、Ｉｎｏｒｇａｎｉｃ  Ｃｈｅｍｉｓｔｒｙ，第４１巻、第１２号、３０５５〜３０６６頁（２００２年）、Ｎｅｗ  Ｊｏｕｒｎａｌ  ｏｆ  Ｃｈｅｍｉｓｔｒｙ．，第２６巻、１１７１頁（２００２年）、Ｏｒｇａｎｉｃ  Ｌｅｔｔｅｒ誌、ｖｏｌ８、Ｎｏ．３、４１５〜４１８頁（２００６）、更にこれらの文献中に記載の参考文献等の方法を適用することにより合成できる。
【０３９２】
以下に、本発明に係る金属錯体の合成例を示すが、本発明はこれらに限定されない。
【０３９３】
《合成例：例示化合物Ａ−９７の合成》
【０３９４】
【化３０３】
2010141008.tif 000304
【０３９５】
工程１：錯体Ｃの合成
１００ｍｌ四つ口フラスコに、１．５ｇ（０．００６４５８モル）の２−メチルイミダゾ［１，２−ｆ］フェナントリジン、２−エトキシエタノール１３ｍｌ、水３ｍｌを入れ、窒素吹き込み管、温度計、コンデンサーをつけて油浴スターラー上にセットした。
【０３９６】
これに、０．５５ｇ（０．００１５６０モル）のＩｒＣｌ３・３Ｈ２Ｏ、および０．１６ｇ（０．００１５６０モル）のトリエチルアミンを添加し、内温１００℃付近で６時間煮沸還流して反応終了とした。
【０３９７】
反応終了後、室温まで冷却した後、メタノールを加え、析出した固体を濾取した。得られた個体をメタノールで良く洗浄、乾燥し、錯体Ｃを１．３７ｇ（７７．０％）得た。
【０３９８】
工程２：錯体Ｄの合成
５０ｍｌ四つ口フラスコに、１．０ｇ（０．０００７２４４モル）の錯体Ｃ、０．２９ｇのアセチルアセトン、１．０ｇの炭酸ナトリウム、２−エトキシエタノール２４ｍｌを入れ、窒素吹き込み管、温度計、コンデンサーをつけて、油浴スターラー上にセットした。
【０３９９】
窒素気流化内温８０℃付近で１．５時間加熱攪拌した。
【０４００】
反応終了後室温まで冷却し、反応液にメタノールを加え、析出した結晶を濾過した。この結晶を水３０ｍｌ、ＭｅＯＨ１０ｍｌで洗浄、乾燥し、０．４２ｇ（３８．５％）の錯体Ｄを得た。
【０４０１】
工程３：例示化合物Ａ−９７の合成
５０ｍｌ四つ口フラスコに、０．３８６ｇ（０．０００５１２０モル）の錯体Ｄ、０．３５７ｇの２−メチルイミダゾ［１，２−ｆ］フェナントリジン、グリセリン２０ｍｌを入れ、窒素吹き込み管、温度計、空冷管をつけて油浴スターラー上にセットした。窒素気流化内温１５０℃付近で４．５時間加熱攪拌して反応終了とした。
【０４０２】
反応終了後、室温まで冷却し、メタノールを加え分散後結晶を濾取し、０．３８ｇの粗結晶が得られた。
【０４０３】
結晶をカラムクロマトグラフィー（展開溶媒トルエン／酢酸エチル）で精製後、得られた結晶をテトラヒドロフラン及び酢酸エチルの混合溶媒で加熱懸濁精製し、例示化合物Ａ−９７を０．３ｇ（６６．６％）得た。
【０４０４】
得られた例示化合物Ａ−９７の構造は１Ｈ−ＮＭＲ（核磁気共鳴スペクトル）を用いた構造を確認した。尚、測定条件及び得られたスペクトルの各ピークのケミカルシフト、プロトン数等を以下に示す。
【０４０５】
１Ｈ−ＮＭＲ（４００ＭＨｚ，テトラヒドロフラン−ｄ８）
測定装置：ＪＥＯＬ  ＪＮＭ−ＡＬ４００（４００ＭＨｚ）：日本電子製
スペクトルの帰属（ケミカルシフトδ、プロトン数、ピーク形状）
８．４８（１Ｈ，ｄ），７．９３（１Ｈ，ｄ），７．７５（１Ｈ，ｓ），７．６４（１Ｈ，ｄ），７．５４（１Ｈ，ｔ），７．４６（１Ｈ，ｔ），６．９５（１Ｈ，ｔ），６．８３（１Ｈ，ｄ），１．８５（３Ｈ，ｓ）
本発明に係る一般式（１）、（２）、（３）または（４）のいずれかで表される部分構造を含む化合物は、各々本発明の有機ＥＬ素子の発光層にリン光ドーパント（発光ドーパントの１種である）として含有されることが好ましいが、該化合物は、本発明の有機ＥＬ素子の発光層以外の層に含まれていてもよい。
【０４０６】
次に、一般式（５）または（６）で表される化合物について説明する。
【０４０７】
《一般式（５）で表される化合物》
本発明に係る一般式（５）で表される化合物について説明する。
【０４０８】
一般式（５）において、Ｒ１で表される置換基は、一般式（１）〜（４）のいずれかで表される部分構造において、Ｒ１ａ〜Ｒ１ｉで各々表される置換基と同義である。
【０４０９】
中でも、Ｒ１のうち、好ましい置換基としては、アルキル基、芳香族炭化水素環基、芳香族複素環基等が挙げられるが、更に好ましくは、芳香族炭化水素基、芳香族複素環基を挙げることができる。
【０４１０】
一般式（５）において、Ｒ２は水素原子、アルキル基、シクロアルキル基、芳香族炭化水素環基、芳香族複素環基を表し、各々は前記置換基の説明と同義である。
【０４１１】
また、Ｒ２が複数存在する場合、各々のＲ２は同一でもよく、異なっていても良い。
【０４１２】
各々のアルキル基、シクロアルキル基、芳香族炭化水素環基、芳香族複素環基は更に一般式（５）における置換基で置換されていてもよい。
【０４１３】
本発明の有機ＥＬ素子は、上記一般式（５）で表される化合物を少なくとも１つ含有する有機層を含むが、前記一般式（５）で表される化合物の中でも後述する一般式（６）で表される化合物が好ましい。
【０４１４】
《一般式（６）で表される化合物》
【０４１５】
【化３０４】
2010141008.tif 000305
【０４１６】
一般式（６）において、Ａｒ１、Ａｒ３は、芳香族炭化水素環基、芳香族複素環基を表し芳香族炭化水素環基、芳香族複素環基の例は、一般式（５）における説明と同義である。各々の芳香族炭化水素環基、芳香族複素環基は、更に、一般式（１）〜（４）のいずれかで表される部分構造において、Ｒ１ａ〜Ｒ１ｉで各々表される置換基で置換されていてもよい。
【０４１７】
一般式（６）において、Ａｒ２は、アリーレン基またはヘテロアリーレン基を表し、アリーレン基としては、ｏ−フェニレン基、ｍ−フェニレン基、ｐ−フェニレン基、ナフタレンジイル基、アントラセンジイル基、ナフタセンジイル基、ピレンジイル基、ナフチルナフタレンジイル基、ビフェニルジイル基（例えば、［１，１’−ビフェニル］−４，４’−ジイル基、３，３’−ビフェニルジイル基、３，６−ビフェニルジイル基等）、テルフェニルジイル基、クアテルフェニルジイル基、キンクフェニルジイル基、セキシフェニルジイル基、セプチフェニルジイル基、オクチフェニルジイル基、ノビフェニルジイル基、デシフェニルジイル基等が挙げられる。
【０４１８】
アリーレン基は、一般式（１）〜（４）のいずれかで表される部分構造において、Ｒ１ａ〜Ｒ１ｉで各々表される置換基を有してもよい。
【０４１９】
また、ヘテロアリーレン基としては、例えば、カルバゾール環、カルボリン環、ジアザカルバゾール環（モノアザカルボリン環ともいい、カルボリン環を構成する炭素原子のひとつが窒素原子で置き換わった構成の環構成を示す）、トリアゾール環、ピロール環、ピリジン環、ピラジン環、キノキサリン環、チオフェン環、オキサジアゾール環、ジベンゾフラン環、ジベンゾチオフェン環、インドール環からなる群から導出される２価の基等が挙げられる。
【０４２０】
ヘテロアリーレン基は、更に一般式（１）〜（４）のいずれかで表される部分構造において、Ｒ１ａ〜Ｒ１ｉで各々表される置換基を有してもよい。
【０４２１】
一般式（６）において、Ｒ２は水素原子、アルキル基、シクロアルキル基、芳香族炭化水素環基、芳香族複素環基を表し、各々は、一般式（１）〜（４）のいずれかで表される部分構造において、Ｒ１ａ〜Ｒ１ｉで各々表される置換基の説明と同義である。
【０４２２】
Ｒ２が複数存在する場合、各々のＲ２は同一でもよく、また異なっていても良い。各々のアルキル基、シクロアルキル基、芳香族炭化水素環基、芳香族複素環基は更に一般式（５）における置換基で置換されていてもよい。
【０４２３】
本発明では、一般式（５）または（６）で表される化合物のガラス転移点温度が１００℃以上であることが好ましい。
【０４２４】
また、一般式（５）または（６）で表される化合物のいずれかが、分子中に少なくとも一つの重合性基を有するような態様も本発明では好ましく用いることができる。
【０４２５】
重合性基としては、一般式（１）〜（４）のいずれかで表される部分構造において、Ｒ１ａ〜Ｒ１ｉで各々表される置換基の記載のアルケニル基や、スチリル基、エポキシ基、オキセタニル基、アクリロイル基、メタクリロイル基等の重合性基を挙げることができる。
【０４２６】
更に、一般式（５）または（６）で表される化合物は前記重合性基同士、もしくは他の重合性モノマーと反応して重合体を形成することができる。
【０４２７】
複数の部分構造が重合体中に存在する場合、各々の一般式（５）または（６）のいずれかで表される部分構造は同一でも異なっていても良い。
【０４２８】
（重合性基を有する、一般式（５）または（６）で表される化合物の重合方法）
重合性基を有する、一般式（５）または（６）で表される化合物の重合体（ポリマー）は、前記一般式（１）〜（４）のいずれかで表される部分構造の重合方法に準じて合成することができる。
【０４２９】
また、一般式（５）または（６）で表される化合物の重合体（ポリマー）は、上記方法を用い、ホモポリマーとすることも可能であり、複数のモノマーと組み合わせたコポリマーとすることも可能である。
【０４３０】
（一般式（５）または（６）で表される化合物を含有する有機層）
本発明の有機ＥＬ素子は、上記一般式（５）で表される化合物を少なくとも１つ含有する有機層を含むが、該有機層としては電子輸送層が好ましい。
【０４３１】
（一般式（５）または（６）で表される化合物を含有する有機層の形成方法）
本発明に係る一般式（５）または（６）で表される化合物を含む有機層の形成は、後述するウェットプロセスで形成されることが好ましい。
【０４３２】
尚、本発明に係る有機層の構成、電子輸送層、ウェットプロセス等については、後述する有機層の構成のところで詳細に説明する。
【０４３３】
以下に、一般式（５）または（６）のいずれかで表される化合物の具体例を示すが、本発明はこれらに限定されない。
【０４３４】
【化３０５】
2010141008.tif 000306
【０４３５】
【化３０６】
2010141008.tif 000307
【０４３６】
【化３０７】
2010141008.tif 000308
【０４３７】
【化３０８】
2010141008.tif 000309
【０４３８】
【化３０９】
2010141008.tif 000310
【０４３９】
【化３１０】
2010141008.tif 000311
【０４４０】
【化３１１】
2010141008.tif 000312
【０４４１】
【化３１２】
2010141008.tif 000313
【０４４２】
【化３１３】
2010141008.tif 000314
【０４４３】
【化３１４】
2010141008.tif 000315
【０４４４】
【化３１５】
2010141008.tif 000316
【０４４５】
【化３１６】
2010141008.tif 000317
【０４４６】
【化３１７】
2010141008.tif 000318
【０４４７】
【化３１８】
2010141008.tif 000319
【０４４８】
【化３１９】
2010141008.tif 000320
【０４４９】
【化３２０】
2010141008.tif 000321
【０４５０】
【化３２１】
2010141008.tif 000322
【０４５１】
【化３２２】
2010141008.tif 000323
【０４５２】
【化３２３】
2010141008.tif 000324
【０４５３】
【化３２４】
2010141008.tif 000325
【０４５４】
【化３２５】
2010141008.tif 000326
【０４５５】
【化３２６】
2010141008.tif 000327
【０４５６】
【化３２７】
2010141008.tif 000328
【０４５７】
【化３２８】
2010141008.tif 000329
【０４５８】
【化３２９】
2010141008.tif 000330
【０４５９】
【化３３０】
2010141008.tif 000331
【０４６０】
【化３３１】
2010141008.tif 000332
【０４６１】
【化３３２】
2010141008.tif 000333
【０４６２】
【化３３３】
2010141008.tif 000334
【０４６３】
【化３３４】
2010141008.tif 000335
【０４６４】
【化３３５】
2010141008.tif 000336
【０４６５】
【化３３６】
2010141008.tif 000337
【０４６６】
【化３３７】
2010141008.tif 000338
【０４６７】
【化３３８】
2010141008.tif 000339
【０４６８】
【化３３９】
2010141008.tif 000340
【０４６９】
【化３４０】
2010141008.tif 000341
【０４７０】
【化３４１】
2010141008.tif 000342
【０４７１】
【化３４２】
2010141008.tif 000343
【０４７２】
【化３４３】
2010141008.tif 000344
【０４７３】
【化３４４】
2010141008.tif 000345
【０４７４】
【化３４５】
2010141008.tif 000346
【０４７５】
【化３４６】
2010141008.tif 000347
【０４７６】
【化３４７】
2010141008.tif 000348
【０４７７】
【化３４８】
2010141008.tif 000349
【０４７８】
【化３４９】
2010141008.tif 000350
【０４７９】
【化３５０】
2010141008.tif 000351
【０４８０】
【化３５１】
2010141008.tif 000352
【０４８１】
【化３５２】
2010141008.tif 000353
【０４８２】
【化３５３】
2010141008.tif 000354
【０４８３】
本発明に係る一般式（５）または（６）に記載の化合物は、公知の方法を用いて合成することできる。例えば、国際公開第０５／０９２８８８号パンフレット、国際公開第０７／０２６８４７号パンフレット、国際公開第０７／０３２３５７号パンフレット、国際公開第０７／１１９４６１号パンフレット等に記載の方法を参照して合成可能である。
【０４８４】
《有機ＥＬ素子の構成層》
本発明の有機ＥＬ素子の構成層について説明する。本発明において、有機ＥＬ素子の層構成の好ましい具体例を以下に示すが、本発明はこれらに限定されない。
【０４８５】
（ｉ）陽極／発光層／電子輸送層／陰極
（ii）陽極／正孔輸送層／発光層／電子輸送層／陰極
（iii）陽極／正孔輸送層／発光層／正孔阻止層／電子輸送層／陰極
（iv）陽極／正孔輸送層／発光層／正孔阻止層／電子輸送層／陰極バッファー層／陰極
（ｖ）陽極／陽極バッファー層／正孔輸送層／発光層／正孔阻止層／電子輸送層／陰極
バッファー層／陰極
（vi）陽極／正孔輸送層／電子阻止層／発光層／正孔阻止層／電子輸送層／陰極
本発明の有機ＥＬ素子においては、青色発光層の発光極大波長は４３０ｎｍ〜４８０ｎｍにあるものが好ましく、緑色発光層は発光極大波長が５１０ｎｍ〜５５０ｎｍ、赤色発光層は発光極大波長が６００ｎｍ〜６４０ｎｍの範囲にある単色発光層であることが好ましく、これらを用いた表示装置であることが好ましい。
【０４８６】
また、これらの少なくとも３層の発光層を積層して白色発光層としたものであってもよい。更に、発光層間には非発光性の中間層を有していてもよい。
【０４８７】
本発明の有機ＥＬ素子としては白色発光層を有するものが好ましく、これらを用いた照明装置であることが好ましい。
【０４８８】
本発明の有機ＥＬ素子を構成する各層について説明する。
【０４８９】
《発光層》
本発明に係る発光層は、電極または電子輸送層、正孔輸送層から注入されてくる電子及び正孔が再結合して発光する層であり、発光する部分は発光層の層内であっても発光層と隣接層との界面であってもよい。
【０４９０】
発光層の膜厚の総和は特に制限はないが、膜の均質性や、発光時に不必要な高電圧を印加するのを防止し、且つ、駆動電流に対する発光色の安定性向上の観点から、２ｎｍ〜５μｍの範囲に調整することが好ましく、更に好ましくは２ｎｍ〜２００ｎｍの範囲に調整され、特に好ましくは、１０ｎｍ〜２０ｎｍの範囲である。
【０４９１】
発光層の作製には、後述する発光ドーパントやホスト化合物を、例えば、真空蒸着法、スピンコート法、キャスト法、ＬＢ法、インクジェット法等の公知の薄膜化法により成膜して形成することができる。
【０４９２】
本発明の有機ＥＬ素子の発光層には、発光ホスト化合物と、発光ドーパント（リン光ドーパント（リン光発光性ドーパントともいう）や蛍光ドーパント等）の少なくとも１種類とを含有することが好ましい。
【０４９３】
（ホスト化合物（発光ホスト等ともいう））
本発明に用いられるホスト化合物について説明する。
【０４９４】
ここで、本発明においてホスト化合物とは、発光層に含有される化合物の内でその層中での質量比が２０％以上であり、且つ、室温（２５℃）においてリン光発光のリン光量子収率が、０．１未満の化合物と定義される。好ましくはリン光量子収率が０．０１未満である。また、発光層に含有される化合物の中で、その層中での質量比が２０％以上であることが好ましい。
【０４９５】
ホスト化合物としては、公知のホスト化合物を単独で用いてもよく、または複数種併用して用いてもよい。ホスト化合物を複数種用いることで、電荷の移動を調整することが可能であり、有機ＥＬ素子を高効率化することができる。また、後述する発光ドーパントを複数種用いることで、異なる発光を混ぜることが可能となり、これにより任意の発光色を得ることができる。
【０４９６】
また、本発明に用いられる発光ホストとしては、従来公知の低分子化合物でも、繰り返し単位をもつ高分子化合物でもよく、ビニル基やエポキシ基のような重合性基を有する低分子化合物（蒸着重合性発光ホスト）でもよく、これらの化合物を１種または複数種用いても良い。
【０４９７】
以下に、本発明に好ましく用いられるホスト化合物の具体例を示すが、本発明はこれらに限定されない。
【０４９８】
【化３５４】
2010141008.tif 000355
【０４９９】
併用してもよい公知のホスト化合物としては、正孔輸送能、電子輸送能を有しつつ、且つ発光の長波長化を防ぎ、なお且つ高Ｔｇ（ガラス転移温度）である化合物が好ましい。
【０５００】
公知のホスト化合物の具体例としては、以下の文献に記載されている化合物が挙げられる。
【０５０１】
特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等。
【０５０２】
（発光ドーパント）
本発明に係る発光ドーパントについて説明する。
【０５０３】
本発明に係る発光ドーパントとしては、蛍光ドーパント（蛍光性化合物ともいう）、リン光ドーパント（リン光発光体、リン光性化合物、リン光発光性化合物等ともいう）を用いることができるが、より発光効率の高い有機ＥＬ素子を得る観点からは、本発明の有機ＥＬ素子の発光層や発光ユニットに使用される発光ドーパント（単に、発光材料ということもある）としては、上記のホスト化合物を含有すると同時に、リン光ドーパントを含有することが好ましい。
【０５０４】
（リン光ドーパント）
本発明に係るリン光ドーパントについて説明する。
【０５０５】
本発明に係るリン光ドーパントは、励起三重項からの発光が観測される化合物であり、具体的には、室温（２５℃）にてリン光発光する化合物であり、リン光量子収率が、２５℃において０．０１以上の化合物であると定義されるが、好ましいリン光量子収率は０．１以上である。
【０５０６】
上記リン光量子収率は、第４版実験化学講座７の分光IIの３９８頁（１９９２年版、丸善）に記載の方法により測定できる。溶液中でのリン光量子収率は種々の溶媒を用いて測定できるが、本発明に係るリン光ドーパントは、任意の溶媒のいずれかにおいて上記リン光量子収率（０．０１以上）が達成されればよい。
【０５０７】
リン光ドーパントの発光は原理としては２種挙げられ、一つはキャリアが輸送されるホスト化合物上でキャリアの再結合が起こってホスト化合物の励起状態が生成し、このエネルギーをリン光ドーパントに移動させることでリン光ドーパントからの発光を得るというエネルギー移動型、もう一つはリン光ドーパントがキャリアトラップとなり、リン光ドーパント上でキャリアの再結合が起こりリン光ドーパントからの発光が得られるというキャリアトラップ型であるが、いずれの場合においても、リン光ドーパントの励起状態のエネルギーはホスト化合物の励起状態のエネルギーよりも低いことが条件である。
【０５０８】
リン光ドーパントは、有機ＥＬ素子の発光層に使用される公知のものの中から適宜選択して用いることができる。
【０５０９】
本発明に係るリン光ドーパントは、好ましくは元素の周期表で８〜１０族の金属を含有する錯体系化合物であり、更に好ましくはイリジウム化合物、オスミウム化合物、または白金化合物（白金錯体系化合物）、希土類錯体であり、中でも最も好ましいのはイリジウム化合物である。
【０５１０】
本発明に係るリン光ドーパントとして用いられる化合物としては、上記の本発明に係る一般式（１）〜（４）のいずれかで表される部分構造を含む遷移金属錯体化合物が好ましい。
【０５１１】
また、以下に示すような従来公知の発光ドーパントを併用してもよい。
【０５１２】
【化３５５】
2010141008.tif 000356
【０５１３】
【化３５６】
2010141008.tif 000357
【０５１４】
【化３５７】
2010141008.tif 000358
【０５１５】
（蛍光ドーパント（蛍光性化合物ともいう））
蛍光ドーパント（蛍光性化合物）としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、または希土類錯体系蛍光体等が挙げられる。
【０５１６】
次に、本発明の有機ＥＬ素子の構成層として用いられる、注入層、阻止層、電子輸送層等について説明する。
【０５１７】
《注入層：電子注入層、正孔注入層》
注入層は必要に応じて設け、電子注入層と正孔注入層があり、上記の如く陽極と発光層または正孔輸送層の間、及び陰極と発光層または電子輸送層との間に存在させてもよい。      
【０５１８】
注入層とは、駆動電圧低下や発光輝度向上のために電極と有機層間に設けられる層のことで、「有機ＥＬ素子とその工業化最前線（１９９８年１１月３０日エヌ・ティー・エス社発行）」の第２編第２章「電極材料」（１２３頁〜１６６頁）に詳細に記載されており、正孔注入層（陽極バッファー層）と電子注入層（陰極バッファー層）とがある。
【０５１９】
陽極バッファー層（正孔注入層）は、特開平９−４５４７９号公報、同９−２６００６２号公報、同８−２８８０６９号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリン（エメラルディン）やポリチオフェン等の導電性高分子を用いた高分子バッファー層等が挙げられる。      
【０５２０】
陰極バッファー層（電子注入層）は、特開平６−３２５８７１号公報、同９−１７５７４号公報、同１０−７４５８６号公報等にもその詳細が記載されており、具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。
【０５２１】
上記バッファー層（注入層）は極薄い膜であることが望ましく、素材にもよるがその膜厚は０．１ｎｍ〜５μｍの範囲が好ましい。
【０５２２】
《阻止層：正孔阻止層、電子阻止層》
阻止層は、上記の如く有機化合物薄膜の基本構成層の他に必要に応じて設けられるものである。例えば、特開平１１−２０４２５８号公報、同１１−２０４３５９号公報、及び「有機ＥＬ素子とその工業化最前線（１９９８年１１月３０日エヌ・ティー・エス社発行）」の２３７頁等に記載されている正孔阻止（ホールブロック）層がある。
【０５２３】
正孔阻止層とは広い意味では電子輸送層の機能を有し、電子を輸送する機能を有しつつ正孔を輸送する能力が著しく小さい正孔阻止材料からなり、電子を輸送しつつ正孔を阻止することで電子と正孔の再結合確率を向上させることができる。
【０５２４】
また、後述する電子輸送層の構成を必要に応じて、本発明に係わる正孔阻止層として用いることができる。
【０５２５】
本発明の有機ＥＬ素子の正孔阻止層は、発光層に隣接して設けられていることが好ましい。
【０５２６】
正孔阻止層には、前述のホスト化合物として挙げたカルバゾール誘導体、カルボリン誘導体、ジアザカルバゾール誘導体（カルボリン誘導体のカルボリン環を構成する炭素原子のいずれか一つが窒素原子で置き換わったものを示す）を含有することが好ましい。
【０５２７】
また、本発明に係る一般式（５）または（６）で表される化合物を含有することもできる。
【０５２８】
また、本発明においては、複数の発光色の異なる複数の発光層を有する場合、その発光極大波長が最も短波にある発光層が、全発光層中、最も陽極に近いことが好ましいが、このような場合、該最短波層と該層の次に陽極に近い発光層との間に正孔阻止層を追加して設けることが好ましい。更には、該位置に設けられる正孔阻止層に含有される化合物の５０質量％以上が、前記最短波発光層のホスト化合物に対しそのイオン化ポテンシャルが０．３ｅＶ以上大きいことが好ましい。
【０５２９】
イオン化ポテンシャルは化合物のＨＯＭＯ（最高被占分子軌道）レベルにある電子を真空準位に放出するのに必要なエネルギーで定義され、例えば下記に示すような方法により求めることができる。
【０５３０】
（１）米国Ｇａｕｓｓｉａｎ社製の分子軌道計算用ソフトウェアであるＧａｕｓｓｉａｎ９８（Ｇａｕｓｓｉａｎ９８、Ｒｅｖｉｓｉｏｎ  Ａ．１１．４，Ｍ．Ｊ．Ｆｒｉｓｃｈ，ｅｔ  ａｌ，Ｇａｕｓｓｉａｎ，Ｉｎｃ．，Ｐｉｔｔｓｂｕｒｇｈ  ＰＡ，２００２．）を用い、キーワードとしてＢ３ＬＹＰ／６−３１Ｇ＊を用いて構造最適化を行うことにより算出した値（ｅＶ単位換算値）の小数点第２位を四捨五入した値としてイオン化ポテンシャルを求めることができる。この計算値が有効な背景には、この手法で求めた計算値と実験値の相関が高いためである。
【０５３１】
（２）イオン化ポテンシャルは光電子分光法で直接測定する方法により求めることもできる。例えば、理研計器社製の低エネルギー電子分光装置「Ｍｏｄｅｌ  ＡＣ−１」を用いて、あるいは紫外光電子分光として知られている方法を好適に用いることができる。
【０５３２】
一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。
【０５３３】
また、後述する正孔輸送層の構成を必要に応じて電子阻止層として用いることができる。本発明に係る正孔阻止層、電子輸送層の膜厚としては、好ましくは３ｎｍ〜１００ｎｍであり、更に好ましくは５ｎｍ〜３０ｎｍである。
【０５３４】
《正孔輸送層》
正孔輸送層とは正孔を輸送する機能を有する正孔輸送材料からなり、広い意味で正孔注入層、電子阻止層も正孔輸送層に含まれる。正孔輸送層は単層または複数層設けることができる。
【０５３５】
正孔輸送材料としては、正孔の注入または輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられる。
【０５３６】
正孔輸送材料としては上記のものを使用することができるが、ポルフィリン化合物、芳香族第３級アミン化合物及びスチリルアミン化合物、特に芳香族第３級アミン化合物を用いることが好ましい。
【０５３７】
芳香族第３級アミン化合物及びスチリルアミン化合物の代表例としては、Ｎ，Ｎ，Ｎ′，Ｎ′−テトラフェニル−４，４′−ジアミノフェニル；Ｎ，Ｎ′−ジフェニル−Ｎ，Ｎ′−ビス（３−メチルフェニル）−〔１，１′−ビフェニル〕−４，４′−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ′，Ｎ′−テトラ−ｐ−トリル−４，４′−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ′−ジフェニル−Ｎ，Ｎ′−ジ（４−メトキシフェニル）−４，４′−ジアミノビフェニル；Ｎ，Ｎ，Ｎ′，Ｎ′−テトラフェニル−４，４′−ジアミノジフェニルエーテル；４，４′−ビス（ジフェニルアミノ）クオードリフェニル；Ｎ，Ｎ，Ｎ−トリ（ｐ−トリル）アミン；４−（ジ−ｐ−トリルアミノ）−４′−〔４−（ジ−ｐ−トリルアミノ）スチリル〕スチルベン；４−Ｎ，Ｎ−ジフェニルアミノ−（２−ジフェニルビニル）ベンゼン；３−メトキシ−４′−Ｎ，Ｎ−ジフェニルアミノスチルベンゼン；Ｎ−フェニルカルバゾール、更には米国特許第５，０６１，５６９号明細書に記載されている２個の縮合芳香族環を分子内に有するもの、例えば、４，４′−ビス〔Ｎ−（１−ナフチル）−Ｎ−フェニルアミノ〕ビフェニル（ＮＰＤ）、特開平４−３０８６８８号公報に記載されているトリフェニルアミンユニットが３つスターバースト型に連結された４，４′，４″−トリス〔Ｎ−（３−メチルフェニル）−Ｎ−フェニルアミノ〕トリフェニルアミン（ＭＴＤＡＴＡ）等が挙げられる。  更にこれらの材料を高分子鎖に導入した、またはこれらの材料を高分子の主鎖とした高分子材料を用いることもできる。また、ｐ型−Ｓｉ、ｐ型−ＳｉＣ等の無機化合物も正孔注入材料、正孔輸送材料として使用することができる。
【０５３８】
また、特開平１１−２５１０６７号公報、Ｊ．Ｈｕａｎｇ  ｅｔ．ａｌ．著文献（Ａｐｐｌｉｅｄ  Ｐｈｙｓｉｃｓ  Ｌｅｔｔｅｒｓ  ８０（２００２），ｐ．１３９）に記載されているような、所謂ｐ型正孔輸送材料を用いることもできる。本発明においては、より高効率の発光素子が得られることからこれらの材料を用いることが好ましい。
【０５３９】
正孔輸送層は上記正孔輸送材料を、例えば、真空蒸着法、スピンコート法、キャスト法、インクジェット法を含む印刷法、ＬＢ法等の公知の方法により、薄膜化することにより形成することができる。正孔輸送層の膜厚については特に制限はないが、通常は５ｎｍ〜５μｍ程度、好ましくは５ｎｍ〜２００ｎｍである。この正孔輸送層は上記材料の１種または２種以上からなる一層構造であってもよい。
【０５４０】
また、不純物をドープしたｐ性の高い正孔輸送層を用いることもできる。その例としては、特開平４−２９７０７６号公報、特開２０００−１９６１４０号公報、同２００１−１０２１７５号公報の各公報、Ｊ．Ａｐｐｌ．Ｐｈｙｓ．，９５，５７７３（２００４）等に記載されたものが挙げられる。
【０５４１】
本発明においては、このようなｐ性の高い正孔輸送層を用いることが、より低消費電力の素子を作製することができるため好ましい。
【０５４２】
《電子輸送層》
電子輸送層とは電子を輸送する機能を有する材料からなり、広い意味で電子注入層、正孔阻止層も電子輸送層に含まれる。電子輸送層は単層または複数層設けることができる。
【０５４３】
従来、単層の電子輸送層、及び複数層とする場合は発光層に対して陰極側に隣接する電子輸送層に用いられる電子輸送材料（正孔阻止材料を兼ねる）としては、陰極より注入された電子を発光層に伝達する機能を有していればよく、その材料としては従来公知の化合物の中から任意のものを選択して用いることができ、例えば、ニトロ置換フルオレン誘導体、ジフェニルキノン誘導体、チオピランジオキシド誘導体、カルボジイミド、フレオレニリデンメタン誘導体、アントラキノジメタン及びアントロン誘導体、本発明に係る一般式（５）または（６）の化合物等が挙げられる。
【０５４４】
更に、電子吸引基として知られているキノキサリン環を有するキノキサリン誘導体も、電子輸送材料として用いることができる。更にこれらの材料を高分子鎖に導入した、またはこれらの材料を高分子の主鎖とした高分子材料を用いることもできる。
【０５４５】
また８−キノリノール誘導体の金属錯体、例えば、トリス（８−キノリノール）アルミニウム（Ａｌｑ）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）等、及びこれらの金属錯体の中心金属がＩｎ、Ｍｇ、Ｃｕ、Ｃａ、Ｓｎ、ＧａまたはＰｂに置き替わった金属錯体も、電子輸送材料として用いることができる。
【０５４６】
その他、メタルフリーもしくはメタルフタロシアニン、またはそれらの末端がアルキル基やスルホン酸基等で置換されているものも、電子輸送材料として好ましく用いることができる。また、発光層の材料として例示したジスチリルピラジン誘導体も、電子輸送材料として用いることができるし、正孔注入層、正孔輸送層と同様にｎ型−Ｓｉ、ｎ型−ＳｉＣ等の無機半導体も電子輸送材料として用いることができる。
【０５４７】
電子輸送層は上記電子輸送材料を、例えば、真空蒸着法、スピンコート法、キャスト法、インクジェット法を含む印刷法、ＬＢ法等の公知の方法により、薄膜化することにより形成することができる。電子輸送層の膜厚については特に制限はないが、通常は５ｎｍ〜５μｍ程度、好ましくは５ｎｍ〜２００ｎｍである。電子輸送層は上記材料の１種または２種以上からなる一層構造であってもよい。
【０５４８】
また、不純物をドープしたｎ性の高い電子輸送層を用いることもできる。その例としては、特開平４−２９７０７６号公報、同１０−２７０１７２号公報、特開２０００−１９６１４０号公報、同２００１−１０２１７５号公報、Ｊ．Ａｐｐｌ．Ｐｈｙｓ．，９５，５７７３（２００４）等に記載されたものが挙げられる。
【０５４９】
本発明においては、このようなｎ性の高い電子輸送層を用いることがより低消費電力の素子を作製することができるため好ましい。
【０５５０】
《陽極》
有機ＥＬ素子における陽極としては、仕事関数の大きい（４ｅＶ以上）金属、合金、電気伝導性化合物及びこれらの混合物を電極物質とするものが好ましく用いられる。このような電極物質の具体例としては、Ａｕ等の金属、ＣｕＩ、インジウムチンオキシド（ＩＴＯ）、ＳｎＯ２、ＺｎＯ等の導電性透明材料が挙げられる。
【０５５１】
また、ＩＤＩＸＯ（Ｉｎ２Ｏ３−ＺｎＯ）等非晶質で透明導電膜を作製可能な材料を用いてもよい。陽極はこれらの電極物質を蒸着やスパッタリング等の方法により薄膜を形成させ、フォトリソグラフィー法で所望の形状のパターンを形成してもよく、あるいはパターン精度をあまり必要としない場合は（１００μｍ以上程度）、上記電極物質の蒸着やスパッタリング時に所望の形状のマスクを介してパターンを形成してもよい。
【０５５２】
あるいは、有機導電性化合物のように塗布可能な物質を用いる場合には、印刷方式、コーティング方式等湿式成膜法を用いることもできる。この陽極より発光を取り出す場合には、透過率を１０％より大きくすることが望ましく、また陽極としてのシート抵抗は数百Ω／□以下が好ましい。更に膜厚は材料にもよるが、通常１０ｎｍ〜１０００ｎｍ、好ましくは１０ｎｍ〜２００ｎｍの範囲で選ばれる。
【０５５３】
《陰極》
一方、陰極としては仕事関数の小さい（４ｅＶ以下）金属（電子注入性金属と称する）、合金、電気伝導性化合物及びこれらの混合物を電極物質とするものが用いられる。
【０５５４】
このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。
【０５５５】
陰極はこれらの電極物質を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０ｎｍ〜２００ｎｍの範囲で選ばれる。尚、発光した光を透過させるため、有機ＥＬ素子の陽極または陰極のいずれか一方が透明または半透明であれば発光輝度が向上し好都合である。
【０５５６】
また、陰極に上記金属を１ｎｍ〜２０ｎｍの膜厚で作製した後に、陽極の説明で挙げた導電性透明材料をその上に作製することで、透明または半透明の陰極を作製することができ、これを応用することで陽極と陰極の両方が透過性を有する素子を作製することができる。
【０５５７】
《支持基板》
本発明の有機ＥＬ素子に用いることのできる支持基板（以下、基体、基板、基材、支持体等とも言う）としては、ガラス、プラスチック等の種類には特に限定はなく、また透明であっても不透明であってもよい。支持基板側から光を取り出す場合には、支持基板は透明であることが好ましい。好ましく用いられる透明な支持基板としては、ガラス、石英、透明樹脂フィルムを挙げることができる。特に好ましい支持基板は、有機ＥＬ素子にフレキシブル性を与えることが可能な樹脂フィルムである。
【０５５８】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート、セルロースアセテートブチレート、セルロースアセテートプロピオネート（ＣＡＰ）、セルロースアセテートフタレート（ＴＡＣ）、セルロースナイトレート等のセルロースエステル類またはそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名ＪＳＲ社製）あるいはアペル（商品名三井化学社製）といったシクロオレフィン系樹脂等を挙げられる。
【０５５９】
樹脂フィルムの表面には、無機物、有機物の被膜またはその両者のハイブリッド被膜が形成されていてもよく、ＪＩＳ  Ｋ  ７１２９−１９９２に準拠した方法で測定された、水蒸気透過度（２５±０．５℃、相対湿度（９０±２）％ＲＨ）が０．０１ｇ／（ｍ２・２４ｈ）以下のバリア性フィルムであることが好ましく、更には、ＪＩＳ  Ｋ  ７１２６−１９８７に準拠した方法で測定された酸素透過度が、１０−３ｍｌ／（ｍ２・２４ｈ・ａｔｍ）以下、水蒸気透過度が、１０−５ｇ／（ｍ２・２４ｈ）以下の高バリア性フィルムであることが好ましい。
【０５６０】
バリア膜を形成する材料としては、水分や酸素等素子の劣化をもたらすものの浸入を抑制する機能を有する材料であればよく、例えば、酸化珪素、二酸化珪素、窒化珪素等を用いることができる。更に該膜の脆弱性を改良するために、これら無機層と有機材料からなる層の積層構造を持たせることがより好ましい。無機層と有機層の積層順については特に制限はないが、両者を交互に複数回積層させることが好ましい。
【０５６１】
バリア膜の形成方法については特に限定はなく、例えば、真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法等を用いることができるが、特開２００４−６８１４３号公報に記載されているような大気圧プラズマ重合法によるものが特に好ましい。
【０５６２】
不透明な支持基板としては、例えば、アルミ、ステンレス等の金属板、フィルムや不透明樹脂基板、セラミック製の基板等が挙げられる。
【０５６３】
本発明の有機ＥＬ素子の発光の室温における外部取り出し効率は、１％以上であることが好ましく、より好ましくは５％以上である。
【０５６４】
ここに、外部取り出し量子効率（％）＝有機ＥＬ素子外部に発光した光子数／有機ＥＬ素子に流した電子数×１００である。また、カラーフィルター等の色相改良フィルター等を併用しても、有機ＥＬ素子からの発光色を蛍光体の使用により多色へ変換する色変換フィルターを併用してもよい。色変換フィルターを用いる場合においては、有機ＥＬ素子の発光のλｍａｘは４８０ｎｍ以下が好ましい。
【０５６５】
《封止》
本発明に用いられる封止手段としては、例えば、封止部材と電極、支持基板とを接着剤で接着する方法を挙げることができる。
【０５６６】
封止部材としては、有機ＥＬ素子の表示領域を覆うように配置されておればよく、凹板状でも平板状でもよい。また透明性、電気絶縁性は特に問わない。
【０５６７】
具体的には、ガラス板、ポリマー板・フィルム、金属板・フィルム等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等を挙げることができる。
【０５６８】
また、ポリマー板としては、ポリカーボネート、アクリル、ポリエチレンテレフタレート、ポリエーテルサルファイド、ポリサルフォン等を挙げることができる。金属板としては、ステンレス、鉄、銅、アルミニウム、マグネシウム、ニッケル、亜鉛、クロム、チタン、モリブテン、シリコン、ゲルマニウム及びタンタルからなる群から選ばれる一種以上の金属または合金からなるものが挙げられる。
【０５６９】
本発明においては、素子を薄膜化できるということからポリマーフィルム、金属フィルムを好ましく使用することができる。
【０５７０】
更には、ポリマーフィルムは、ＪＩＳ  Ｋ  ７１２６−１９８７に準拠した方法で測定された酸素透過度が１×１０−３ｍｌ／（ｍ２・２４ｈ・ａｔｍ）以下、ＪＩＳ  Ｋ  ７１２９−１９９２に準拠した方法で測定された、水蒸気透過度（２５±０．５℃、相対湿度（９０±２）％ＲＨ）が、１×１０−３ｇ／（ｍ２・２４ｈ）以下のものであることが好ましい。
【０５７１】
封止部材を凹状に加工するのは、サンドブラスト加工、化学エッチング加工等が使われる。
【０５７２】
接着剤として具体的には、アクリル酸系オリゴマー、メタクリル酸系オリゴマーの反応性ビニル基を有する光硬化及び熱硬化型接着剤、２−シアノアクリル酸エステル等の湿気硬化型等の接着剤を挙げることができる。また、エポキシ系等の熱及び化学硬化型（二液混合）を挙げることができる。また、ホットメルト型のポリアミド、ポリエステル、ポリオレフィンを挙げることができる。また、カチオン硬化タイプの紫外線硬化型エポキシ樹脂接着剤を挙げることができる。
【０５７３】
尚、有機ＥＬ素子が熱処理により劣化する場合があるので、室温から８０℃までに接着硬化できるものが好ましい。また、前記接着剤中に乾燥剤を分散させておいてもよい。封止部分への接着剤の塗布は市販のディスペンサーを使ってもよいし、スクリーン印刷のように印刷してもよい。
【０５７４】
また、有機層を挟み支持基板と対向する側の電極の外側に該電極と有機層を被覆し、支持基板と接する形で無機物、有機物の層を形成し封止膜とすることも好適にできる。この場合、該膜を形成する材料としては、水分や酸素等素子の劣化をもたらすものの浸入を抑制する機能を有する材料であればよく、例えば、酸化珪素、二酸化珪素、窒化珪素等を用いることができる。
【０５７５】
更に該膜の脆弱性を改良するために、これら無機層と有機材料からなる層の積層構造を持たせることが好ましい。これらの膜の形成方法については、特に限定はなく、例えば真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。
【０５７６】
封止部材と有機ＥＬ素子の表示領域との間隙には、気相及び液相では、窒素、アルゴン等の不活性気体やフッ化炭化水素、シリコンオイルのような不活性液体を注入することが好ましい。また真空とすることも可能である。また、内部に吸湿性化合物を封入することもできる。
【０５７７】
吸湿性化合物としては、例えば、金属酸化物（例えば、酸化ナトリウム、酸化カリウム、酸化カルシウム、酸化バリウム、酸化マグネシウム、酸化アルミニウム等）、硫酸塩（例えば、硫酸ナトリウム、硫酸カルシウム、硫酸マグネシウム、硫酸コバルト等）、金属ハロゲン化物（例えば、塩化カルシウム、塩化マグネシウム、フッ化セシウム、フッ化タンタル、臭化セリウム、臭化マグネシウム、沃化バリウム、沃化マグネシウム等）、過塩素酸類（例えば、過塩素酸バリウム、過塩素酸マグネシウム等）等が挙げられ、硫酸塩、金属ハロゲン化物及び過塩素酸類においては無水塩が好適に用いられる。
【０５７８】
《保護膜、保護板》
有機層を挟み支持基板と対向する側の前記封止膜、あるいは前記封止用フィルムの外側に、素子の機械的強度を高めるために保護膜、あるいは保護板を設けてもよい。特に封止が前記封止膜により行われている場合には、その機械的強度は必ずしも高くないため、このような保護膜、保護板を設けることが好ましい。これに使用することができる材料としては、前記封止に用いたのと同様なガラス板、ポリマー板・フィルム、金属板・フィルム等を用いることができるが、軽量且つ薄膜化ということからポリマーフィルムを用いることが好ましい。
【０５７９】
《光取り出し》
有機ＥＬ素子は空気よりも屈折率の高い（屈折率が１．７〜２．１程度）層の内部で発光し、発光層で発生した光のうち１５％から２０％程度の光しか取り出せないことが一般的に言われている。これは、臨界角以上の角度θで界面（透明基板と空気との界面）に入射する光は、全反射を起こし素子外部に取り出すことができないことや、透明電極ないし発光層と透明基板との間で光が全反射を起こし、光が透明電極ないし発光層を導波し、結果として光が素子側面方向に逃げるためである。
【０５８０】
この光の取り出しの効率を向上させる手法としては、例えば、透明基板表面に凹凸を形成し、透明基板と空気界面での全反射を防ぐ方法（米国特許第４，７７４，４３５号明細書）、基板に集光性を持たせることにより効率を向上させる方法（特開昭６３−３１４７９５号公報）、素子の側面等に反射面を形成する方法（特開平１−２２０３９４号公報）、基板と発光体の間に中間の屈折率を持つ平坦層を導入し、反射防止膜を形成する方法（特開昭６２−１７２６９１号公報）、基板と発光体の間に基板よりも低屈折率を持つ平坦層を導入する方法（特開２００１−２０２８２７号公報）、基板、透明電極層や発光層のいずれかの層間（含む、基板と外界間）に回折格子を形成する方法（特開平１１−２８３７５１号公報）等がある。
【０５８１】
本発明においては、これらの方法を本発明の有機ＥＬ素子と組み合わせて用いることができるが、基板と発光体の間に基板よりも低屈折率を持つ平坦層を導入する方法、あるいは基板、透明電極層や発光層のいずれかの層間（含む、基板と外界間）に回折格子を形成する方法を好適に用いることができる。
【０５８２】
本発明はこれらの手段を組み合わせることにより、更に高輝度あるいは耐久性に優れた素子を得ることができる。
【０５８３】
透明電極と透明基板の間に低屈折率の媒質を光の波長よりも長い厚みで形成すると、透明電極から出てきた光は、媒質の屈折率が低いほど外部への取り出し効率が高くなる。
【０５８４】
低屈折率層としては、例えば、エアロゲル、多孔質シリカ、フッ化マグネシウム、フッ素系ポリマー等が挙げられる。透明基板の屈折率は一般に１．５〜１．７程度であるので、低屈折率層は屈折率がおよそ１．５以下であることが好ましい。また、更に１．３５以下であることが好ましい。
【０５８５】
また、低屈折率媒質の厚みは媒質中の波長の２倍以上となるのが望ましい。これは低屈折率媒質の厚みが、光の波長程度になってエバネッセントで染み出した電磁波が基板内に入り込む膜厚になると、低屈折率層の効果が薄れるからである。
【０５８６】
全反射を起こす界面もしくはいずれかの媒質中に回折格子を導入する方法は、光取り出し効率の向上効果が高いという特徴がある。
【０５８７】
この方法は回折格子が１次の回折や２次の回折といった所謂ブラッグ回折により、光の向きを屈折とは異なる特定の向きに変えることができる性質を利用して、発光層から発生した光のうち層間での全反射等により外に出ることができない光を、いずれかの層間もしくは、媒質中（透明基板内や透明電極内）に回折格子を導入することで光を回折させ、光を外に取り出そうとするものである。
【０５８８】
導入する回折格子は、二次元的な周期屈折率を持っていることが望ましい。これは発光層で発光する光はあらゆる方向にランダムに発生するので、ある方向にのみ周期的な屈折率分布を持っている一般的な１次元回折格子では、特定の方向に進む光しか回折されず、光の取り出し効率がさほど上がらない。
【０５８９】
しかしながら、屈折率分布を二次元的な分布にすることにより、あらゆる方向に進む光が回折され、光の取り出し効率が上がる。
【０５９０】
回折格子を導入する位置としては前述の通り、いずれかの層間もしくは媒質中（透明基板内や透明電極内）でもよいが、光が発生する場所である有機発光層の近傍が望ましい。      
【０５９１】
このとき、回折格子の周期は媒質中の光の波長の約１／２〜３倍程度が好ましい。
【０５９２】
回折格子の配列は正方形のラチス状、三角形のラチス状、ハニカムラチス状等、２次元的に配列が繰り返されることが好ましい。
【０５９３】
《集光シート》
本発明の有機ＥＬ素子は基板の光取り出し側に、例えば、マイクロレンズアレイ状の構造を設けるように加工する、または、所謂集光シートと組み合わせることにより、特定方向、例えば、素子発光面に対し正面方向に集光することにより、特定方向上の輝度を高めることができる。
【０５９４】
マイクロレンズアレイの例としては、基板の光取り出し側に一辺が３０μｍでその頂角が９０度となるような四角錐を二次元に配列する。一辺は１０μｍ〜１００μｍが好ましい。これより小さくなると回折の効果が発生して色付く、大きすぎると厚みが厚くなり好ましくない。
【０５９５】
集光シートとしては、例えば、液晶表示装置のＬＥＤバックライトで実用化されているものを用いることが可能である。このようなシートとして、例えば、住友スリーエム社製輝度上昇フィルム（ＢＥＦ）等を用いることができる。
【０５９６】
プリズムシートの形状としては、例えば、基材に頂角９０度、ピッチ５０μｍの△状のストライプが形成されたものであってもよいし、頂角が丸みを帯びた形状、ピッチをランダムに変化させた形状、その他の形状であってもよい。
【０５９７】
また、発光素子からの光放射角を制御するために、光拡散板・フィルムを集光シートと併用してもよい。例えば、（株）きもと製拡散フィルム（ライトアップ）等を用いることができる。
【０５９８】
《有機ＥＬ素子の作製方法》
本発明の有機ＥＬ素子の作製方法の一例として、陽極／正孔注入層／正孔輸送層／発光層／正孔阻止層／電子輸送層／陰極からなる有機ＥＬ素子の作製法を説明する。
【０５９９】
まず適当な基体上に所望の電極物質、例えば、陽極用物質からなる薄膜を１μｍ以下、好ましくは１０ｎｍ〜２００ｎｍの膜厚になるように、蒸着やスパッタリング等の方法により形成させ陽極を作製する。
【０６００】
次に、この上に有機ＥＬ素子材料である正孔注入層、正孔輸送層、発光層、正孔阻止層、電子輸送層等の有機化合物薄膜を形成させる。
【０６０１】
これら各層の形成方法としては、前記の如く蒸着法、ウェットプロセス（スピンコート法、キャスト法、インクジェット法、印刷法）等があるが、均質な膜が得られやすく、且つピンホールが生成しにくい等の点から、本発明においてはスピンコート法、インクジェット法、印刷法等の塗布法による成膜が好ましい。
【０６０２】
本発明に係る有機ＥＬ材料を溶解または分散する液媒体としては、例えば、メチルエチルケトン、シクロヘキサノン等のケトン類、酢酸エチル等の脂肪酸エステル類、ジクロロベンゼン等のハロゲン化炭化水素類、トルエン、キシレン、メシチレン、シクロヘキシルベンゼン等の芳香族炭化水素類、シクロヘキサン、デカリン、ドデカン等の脂肪族炭化水素類、ＤＭＦ、ＤＭＳＯ等の有機溶媒を用いることができる。また分散方法としては、超音波、高剪断力分散やメディア分散等の分散方法により分散することができる。
【０６０３】
これらの層を形成後、その上に陰極用物質からなる薄膜を１μｍ以下、好ましくは、５０ｎｍ〜２００ｎｍの範囲の膜厚になるように、例えば、蒸着やスパッタリング等の方法により形成させ、陰極を設けることにより所望の有機ＥＬ素子が得られる。
【０６０４】
また作製順序を逆にして、陰極、電子輸送層、正孔阻止層、発光層、正孔輸送層、正孔注入層、陽極の順に作製することも可能である。このようにして得られた多色の表示装置に、直流電圧を印加する場合には陽極を＋、陰極を−の極性として電圧２〜４０Ｖ程度を印加すると発光が観測できる。また交流電圧を印加してもよい。尚、印加する交流の波形は任意でよい。
【０６０５】
《用途》
本発明の有機ＥＬ素子は、表示デバイス、ディスプレイ、各種発光光源として用いることができる。
【０６０６】
発光光源として、例えば、照明装置（家庭用照明、車内照明）、時計や液晶用バックライト、看板広告、信号機、光記憶媒体の光源、電子写真複写機の光源、光通信処理機の光源、光センサーの光源等が挙げられるがこれに限定するものではないが、特に液晶表示装置のバックライト、照明用光源としての用途に有効に用いることができる。
【０６０７】
本発明の有機ＥＬ素子においては、必要に応じ成膜時にメタルマスクやインクジェットプリンティング法等でパターニングを施してもよい。パターニングする場合は、電極のみをパターニングしてもよいし、電極と発光層をパターニングしてもよいし、素子全層をパターニングしてもよく、素子の作製においては、従来公知の方法を用いることができる。
【０６０８】
本発明の有機ＥＬ素子や本発明に係る化合物の発光する色は、「新編色彩科学ハンドブック」（日本色彩学会編、東京大学出版会、１９８５）の１０８頁の図４．１６において、分光放射輝度計ＣＳ−１０００（コニカミノルタセンシング社製）で測定した結果をＣＩＥ色度座標に当てはめた時の色で決定される。
【０６０９】
また、本発明の有機ＥＬ素子が白色素子の場合には、白色とは、２度視野角正面輝度を上記方法により測定した際に、１０００ｃｄ／ｍ２でのＣＩＥ１９３１表色系における色度がＸ＝０．３３±０．０７、Ｙ＝０．３３±０．１の領域内にあることを言う。
【実施例】
【０６１０】
以下、実施例により本発明を詳細に説明するが、本発明はこれらに限定されない。また、実施例において用いられる化合物の構造を下記に示す。
【０６１１】
【化３５８】
2010141008.tif 000359
【０６１２】
【化３５９】
2010141008.tif 000360
【０６１３】
【化３６０】
2010141008.tif 000361
【０６１４】
【化３６１】
2010141008.tif 000362
【０６１５】
実施例１
《有機ＥＬ素子１−１の作製》
陽極として１００ｍｍ×１００ｍｍ×１．１ｍｍのガラス基板上にＩＴＯ（インジウムチンオキシド）を１００ｎｍ成膜した基板（ＮＨテクノグラス社製ＮＡ４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。
【０６１６】
この透明支持基板を市販の真空蒸着装置の基板ホルダーに固定し、一方、モリブデン製抵抗加熱ボートにα−ＮＰＤを２００ｍｇ入れ、別のモリブデン製抵抗加熱ボートにホスト化合物としてＨ−１を２００ｍｇ入れ、別のモリブデン製抵抗加熱ボートにＢＡｌｑを２００ｍｇ入れ、別のモリブデン製抵抗加熱ボートにＩｒ−１２（ＦＩｒｐｉｃ）を１００ｍｇ入れ、真空蒸着装置に取り付けた。
【０６１７】
次いで、真空槽を４×１０−４Ｐａまで減圧した後、α−ＮＰＤの入った前記加熱ボートに通電して加熱し、蒸着速度０．１ｎｍ／秒で透明支持基板に蒸着し、膜厚４０ｎｍの正孔輸送層を設けた。
【０６１８】
更に、Ｈ−１とＩｒ−１２（ＦＩｒｐｉｃ）の入った前記加熱ボートに通電して加熱し、それぞれ蒸着速度０．２ｎｍ／秒、０．０１２ｎｍ／秒で前記正孔輸送層上に共蒸着して、膜厚４０ｎｍの発光層を設けた。尚、蒸着時の基板温度は室温であった。
【０６１９】
更に、ＢＡｌｑの入った前記加熱ボートに通電して加熱し、蒸着速度０．１ｎｍ／秒で前記発光層の上に蒸着して膜厚４０ｎｍの電子輸送層を設けた。尚、蒸着時の基板温度は室温であった。
【０６２０】
引き続きフッ化リチウム０．５ｎｍ及びアルミニウム１１０ｎｍを蒸着して陰極を形成し、有機ＥＬ素子１−１を作製した。
【０６２１】
《有機ＥＬ素子１−２〜１−２１の作製》
有機ＥＬ素子１−１の作製において、発光層のホスト化合物であるＨ−１、ドーパント化合物である比較１を表１に示す化合物に置き換えた以外は同様にして、有機ＥＬ素子１−２〜１−２１を作製した。
【０６２２】
《有機ＥＬ素子の評価》
得られた有機ＥＬ素子１−１〜１−４１を評価するに際しては、作製後の各有機ＥＬ素子の非発光面をガラスケースで覆い、厚み３００μｍのガラス基板を封止用基板として用いて、周囲にシール材としてエポキシ系光硬化型接着剤（東亞合成社製ラックストラックＬＣ０６２９Ｂ）を適用し、これを上記陰極上に重ねて前記透明支持基板と密着させ、ガラス基板側からＵＶ光を照射して、硬化させて、封止して、図３、図４に示すような照明装置を形成して評価した。
【０６２３】
図３は照明装置の概略図を示し、有機ＥＬ素子１０１はガラスカバー１０２で覆われている（尚、ガラスカバーでの封止作業は、有機ＥＬ素子１０１を大気に接触させることなく窒素雰囲気下のグローブボックス（純度９９．９９９％以上の高純度窒素ガスの雰囲気下）で行った）。
【０６２４】
図４は照明装置の断面図を示し、図４において、１０５は陰極、１０６は有機ＥＬ層、１０７は透明電極付きガラス基板を示す。尚、ガラスカバー１０２内には窒素ガス１０８が充填され、捕水剤１０９が設けられている。
【０６２５】
（外部取り出し量子効率（単に、効率ともいう））
有機ＥＬ素子を室温（約２３〜２５℃）、２．５ｍＡ／ｃｍ２の定電流条件下による点灯を行い、点灯開始直後の発光輝度（Ｌ）［ｃｄ／ｍ２］を測定することにより、外部取り出し量子効率（η）を算出した。ここで、発光輝度の測定はＣＳ−１０００（コニカミノルタセンシング製）を用いた。
【０６２６】
外部取り出し量子効率は有機ＥＬ素子１−１を１００とする相対値で表した。
【０６２７】
（駆動電圧）
有機ＥＬ素子を室温（約２３℃〜２５℃）、２．５ｍＡ／ｃｍ２の定電流条件下により駆動した時の電圧を各々測定し、測定結果を下記に示した。有機ＥＬ素子１−１（比較例）を１００として各々相対値で示した。
【０６２８】
電圧＝（各素子の駆動電圧／有機ＥＬ素子４−１の駆動電圧）×１００
尚、値が小さいほうが比較に対して駆動電圧が低いことを示す。
【０６２９】
（半減寿命）
下記に示す測定法に従って、半減寿命の評価を行った。
【０６３０】
各有機ＥＬ素子を初期輝度１０００ｃｄ／ｍ２を与える電流で定電流駆動して、初期輝度の１／２（５００ｃｄ／ｍ２）になる時間を求め、これを半減寿命の尺度とした。
【０６３１】
尚、半減寿命は比較の有機ＥＬ素子１−１を１００とした時の相対値で表示した。
【０６３２】
（ダークスポット）
各有機ＥＬ素子を室温下、２．５ｍＡ／ｃｍ２の定電流条件下による連続点灯を行った際の発光面を目視で下記のようにランク評価を行った。尚、目視は無作為に抽出した１０による目視評価である。）
×：ダークスポットを確認した人数が５人以上
△：ダークスポットを確認した人数が１〜４人
○：ダークスポットを確認した人数が０人
とした。
【０６３３】
（保存素子電圧上昇）
各有機ＥＬ素子を５０℃、湿度８０％の条件で１週間保存後、２．５ｍＡ／ｃｍ２の定電流条件下により駆動した時の電圧を各々測定し、保存前の駆動電圧と比較した。
【０６３４】
保存後電圧上昇＝（各素子の保存後駆動電圧／各素子の保存前駆動電圧）
尚、値が１に近いほど、保存前後での駆動電圧の上昇が小さいことを示す。
【０６３５】
得られた評価結果を表１に示す。
【０６３６】
【表１】
2010141008.tif 000363
【０６３７】
表１から、比較の素子に比べて、本発明の有機ＥＬ素子は、外部取り出し量子効率が高く、且つ、駆動電圧も低いことがわかる。また、保存素子電圧上昇が少なく、長寿命であることがわかる。更に、ダークスポットの生成も抑えられていることもわかる。
【０６３８】
実施例２
《有機ＥＬ素子２−１〜２−８の作製》
有機ＥＬ素子１−１の作製において、ドーパント化合物であるＩｒ−１２（ＦＩｒｐｉｃ）及び電子輸送材料を表２に示す化合物に置き換えた以外は同様にして、有機ＥＬ素子２−１〜２−８を作製した。
【０６３９】
《有機ＥＬ素子の評価》
得られた有機ＥＬ素子２−１〜２−８の評価は、実施例１と同様に外部取り出し効率、半減寿命、駆動電圧、ダークスポット、保存後の電圧上昇について行った。
【０６４０】
外部取り出し効率、半減寿命、駆動電圧については、実施例１の有機ＥＬ素子１−１（比較）を１００とした。
【０６４１】
得られた結果を表２に示す。
【０６４２】
【表２】
2010141008.tif 000364
【０６４３】
表２から、実施例１の有機ＥＬ素子１−１（比較）に比べて、本発明の有機ＥＬ素子は、電子輸送材料のガラス転移点温度に依存して外部取り出し量子効率が高く、且つ、駆動電圧も低いことがわかる。また、保存後の電圧上昇が少なく、長寿命であることがわかる。更に、ダークスポットの生成も抑えられていることもわかる。
【０６４４】
実施例３
《フルカラー表示装置の作製》
（青色発光素子の作製）
実施例１の有機ＥＬ素子２−４を青色発光素子として用いた。
【０６４５】
（緑色発光素子の作製）
実施例１の有機ＥＬ素子１−１において、比較１をＩｒ−１に変更した以外は同様にして、緑色発光素子を作製し、これを緑色発光素子として用いた。
【０６４６】
（赤色発光素子の作製）
実施例１の有機ＥＬ素子１−１において、比較１をＩｒ−９に変更した以外は同様にして、赤色発光素子を作製し、これを赤色発光素子として用いた。
【０６４７】
上記で作製した赤色、緑色、青色発光有機ＥＬ素子を同一基板上に並置し、図１に記載のような形態を有するアクティブマトリクス方式フルカラー表示装置を作製した。図２には、作製した前記表示装置の表示部Ａの模式図のみを示した。
【０６４８】
即ち、同一基板上に複数の走査線５及びデータ線６を含む配線部と並置した複数の画素３（発光の色が赤領域の画素、緑領域の画素、青領域の画素等）とを有し、配線部の走査線５及び複数のデータ線６はそれぞれ導電材料からなり、走査線５とデータ線６は格子状に直交して、直交する位置で画素３に接続している（詳細は図示せず）。
【０６４９】
前記複数画素３は、それぞれの発光色に対応した有機ＥＬ素子、アクティブ素子であるスイッチングトランジスタと駆動トランジスタそれぞれが設けられたアクティブマトリクス方式で駆動されており、走査線５から走査信号が印加されるとデータ線６から画像データ信号を受け取り、受け取った画像データに応じて発光する。このように赤、緑、青の画素を適宜、並置することによって、フルカラー表示装置を作製した。
【０６５０】
このフルカラー表示装置は駆動することにより、輝度が高く、高耐久性を有し、且つ鮮明なフルカラー動画表示が得られることがわかった。
【０６５１】
実施例４
《白色発光素子及び白色照明装置の作製》
実施例１の透明電極基板の電極を２０ｍｍ×２０ｍｍにパターニングし、その上に実施例１と同様に正孔注入／輸送層としてα−ＮＰＤを２５ｎｍの厚さで成膜し、更に、Ｈ−１の入った前記加熱ボートと例示化合物Ａ−９７の入ったボート及びＩｒ−９の入ったボートをそれぞれ独立に通電して、発光ホストであるＣＢＰと発光ドーパントとして例示化合物Ａ−９７、及びＩｒ−９の蒸着速度が１００：５：０．６になるように調節し、膜厚３０ｎｍの厚さになるように蒸着し、発光層を設けた。
【０６５２】
次いで、例示化合物Ａ−２を４０ｎｍ成膜して電子輸送層を設けた。
【０６５３】
次に、実施例１と同様に電子輸送層の上にステンレス鋼製の透明電極とほぼ同じ形状の正方形穴あきマスクを設置し、陰極バッファー層としてフッ化リチウム０．５ｎｍ及び陰極としてアルミニウム１５０ｎｍを蒸着、成膜した。
【０６５４】
この素子を実施例１と同様な方法及び同様な構造の封止缶を具備させ、図３、図４に示すような平面ランプを作製した。この平面ランプに通電したところほぼ白色の光が得られ、照明装置として使用できることがわかった。
【０６５５】
実施例５
《白色発光素子及び白色照明装置の作製−２》
陽極として１００ｍｍ×１００ｍｍ×１．１ｍｍのガラス基板上にＩＴＯ（インジウムチンオキシド）を１００ｎｍ製膜した基板（ＮＨテクノグラス社製ＮＡ−４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。
【０６５６】
この透明支持基板上に、ポリ（３，４−エチレンジオキシチオフェン）−ポリスチレンスルホネート（ＰＥＤＯＴ／ＰＳＳ、Ｂａｙｅｒ社製、Ｂａｙｔｒｏｎ  Ｐ  Ａｌ  ４０８３）を純水で７０％に希釈した溶液を３０００ｒｐｍ、３０秒でスピンコート法により製膜した後、２００℃にて１時間乾燥し、膜厚３０ｎｍの第１正孔輸送層を設けた。
【０６５７】
この基板を窒素雰囲気下に移し、第１正孔輸送層上に、５０ｍｇの化合物Ｄを１０ｍｌのトルエンに溶解した溶液を１０００ｒｐｍ、３０秒の条件下、スピンコート法により製膜した。
【０６５８】
１８０秒間紫外光を照射し、光重合・架橋を行った後、６０℃で１時間真空乾燥し第２正孔輸送層とした。
【０６５９】
次に、化合物Ｅ（６０ｍｇ）、Ｉｒ−１４（３．０ｍｇ）、Ｄ−９（３．０ｍｇ）をトルエン６ｍｌに溶解した溶液を用い、１０００ｒｐｍ、３０秒の条件下、スピンコート法により製膜した。１５秒間紫外光を照射し、光重合・架橋を行わせ、更に、真空中１５０℃で１時間加熱を行い、発光層とした。
【０６６０】
続いて、この基板を真空蒸着装置の基板ホルダーに固定し、モリブデン製抵抗加熱ボートにＡ−２を２００ｍｇ入れ、真空蒸着装置に取り付けた。真空槽を４×１０−４Ｐａまで減圧した後、Ａ−２の入った前記加熱ボートに通電して加熱し、蒸着速度０．１ｎｍ／秒で前記正孔阻止層の上に蒸着して、更に膜厚４０ｎｍの電子輸送層を設けた。
【０６６１】
尚、蒸着時の基板温度は室温であった。
【０６６２】
引き続き、フッ化リチウム０．５ｎｍ及びアルミニウム１１０ｎｍを蒸着して陰極を形成し、白色発光有機ＥＬ素子を作製した。
【０６６３】
この素子に通電したところほぼ白色の光が得られ、照明装置として使用できることが判った。
【０６６４】
実施例６
《有機ＥＬ素子６−１の作製》
陽極として１００ｍｍ×１００ｍｍ×１．１ｍｍのガラス基板上にＩＴＯ（インジウムチンオキシド）を１００ｎｍ製膜した基板（ＮＨテクノグラス社製ＮＡ−４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。
【０６６５】
この透明支持基板上に、ポリ（３，４−エチレンジオキシチオフェン）−ポリスチレンスルホネート（ＰＥＤＯＴ／ＰＳＳ、Ｂａｙｅｒ社製、Ｂａｙｔｒｏｎ  Ｐ  Ａｌ  ４０８３）を純水で７０％に希釈した溶液を３０００ｒｐｍ、３０秒でスピンコート法により製膜した後、２００℃にて１時間乾燥し、膜厚３０ｎｍの第１正孔輸送層を設けた。
【０６６６】
この基板を窒素雰囲気下に移し、第１正孔輸送層上に、５０ｍｇの化合物Ｄを１０ｍｌのトルエンに溶解した溶液を１０００ｒｐｍ、３０秒の条件下、スピンコート法により製膜した。
【０６６７】
１８０秒間紫外光を照射し、光重合・架橋を行った後、６０℃で１時間真空乾燥し第２正孔輸送層とした。
【０６６８】
次に、Ｈ−５（６０ｍｇ）、Ａ−９７（３．０ｍｇ）をトルエン６ｍｌに溶解した溶液を用い、１０００ｒｐｍ、３０秒の条件下、スピンコート法により製膜し、発光層を形成した。
【０６６９】
続いて、Ａ−２（５０ｍｇ）をトルエン６ｍｌに溶解した溶液を用い、１０００ｒｐｍ、３０秒の条件下、スピンコート法により製膜した。真空中８０℃で１時間加熱を行い、電子輸送層とした。
【０６７０】
引き続き、フッ化リチウム０．５ｎｍ及びアルミニウム１１０ｎｍを蒸着して陰極を形成し、白色発光有機ＥＬ素子を作製した。
【０６７１】
《有機ＥＬ素子６−２〜６−８の作製》
有機ＥＬ素子６−１の作製において、ドーパント化合物であるＡ−９７及び電子輸送材料を表３に示す化合物に置き換えた以外は同様にして、有機ＥＬ素子６−２〜６−７を作製した。
【０６７２】
尚、電子輸送材料が重合性基を有する実施例６−３から６−４に関しては、スピンコートによる製膜後１５秒間紫外光を照射し、光重合・架橋を行わせ、更に真空中８０℃で１時間加熱を行い、電子輸送層とした。
【０６７３】
《有機ＥＬ素子の評価》
得られた有機ＥＬ素子６−１〜６−８を評価するに際しては、作製後の各有機ＥＬ素子の非発光面をガラスケースで覆い、厚み３００μｍのガラス基板を封止用基板として用いて、周囲にシール材としてエポキシ系光硬化型接着剤（東亞合成社製ラックストラックＬＣ０６２９Ｂ）を適用し、これを上記陰極上に重ねて前記透明支持基板と密着させ、ガラス基板側からＵＶ光を照射して、硬化させて、封止して、図３、図４に示すような照明装置を形成して評価した。
【０６７４】
図３は照明装置の概略図を示し、有機ＥＬ素子１０１はガラスカバー１０２で覆われている（尚、ガラスカバーでの封止作業は、有機ＥＬ素子１０１を大気に接触させることなく窒素雰囲気下のグローブボックス（純度９９．９９９％以上の高純度窒素ガスの雰囲気下）で行った）。
【０６７５】
図４は照明装置の断面図を示し、図４において、１０５は陰極、１０６は有機ＥＬ層、１０７は透明電極付きガラス基板を示す。尚、ガラスカバー１０２内には窒素ガス１０８が充填され、捕水剤１０９が設けられている。
【０６７６】
（外部取り出し量子効率）
有機ＥＬ素子を室温（約２３℃〜２５℃）、２．５ｍＡ／ｃｍ２の定電流条件下による点灯を行い、点灯開始直後の発光輝度（Ｌ）［ｃｄ／ｍ２］を測定することにより、外部取り出し量子効率（η）を算出した。ここで、発光輝度の測定はＣＳ−１０００（コニカミノルタセンシング製）を用いた。
【０６７７】
外部取り出し量子効率は実施例１の有機ＥＬ素子１−１（比較）を１００とする相対値で表した。
【０６７８】
（駆動電圧）
有機ＥＬ素子を室温（約２３℃〜２５℃）、２．５ｍＡ／ｃｍ２の定電流条件下により駆動した時の電圧を各々測定し、測定結果を下記に示した。実施例１の有機ＥＬ素子１−１（比較例）を１００として各々相対値で示した。
【０６７９】
電圧＝（各素子の駆動電圧／有機ＥＬ素子１−１の駆動電圧）×１００
尚、値が小さいほうが比較に対して駆動電圧が低いことを示す。
【０６８０】
（半減寿命）
下記に示す測定法に従って、半減寿命の評価を行った。
【０６８１】
各有機ＥＬ素子を初期輝度１０００ｃｄ／ｍ２を与える電流で定電流駆動して、初期輝度の１／２（５００ｃｄ／ｍ２）になる時間を求め、これを半減寿命の尺度とした。
【０６８２】
尚、半減寿命は比較の有機ＥＬ素子１−１を１００とした時の相対値で表示した。
【０６８３】
（ダークスポット）
各有機ＥＬ素子を室温下、２．５ｍＡ／ｃｍ２の定電流条件下による連続点灯を行った際の発光面を目視で下記のようにランク評価した。
【０６８４】
ランク評価においては、無作為に抽出した１０人により、各々連続点灯時間１０時間経過後の各素子においてダークスポットを目視評価した。
【０６８５】
×：ダークスポットを確認した人数が５人以上
△：ダークスポットを確認した人数が１〜４人
○：ダークスポットを確認した人数が０人
（保存素子電圧上昇）
各有機ＥＬ素子を５０℃、湿度８０％の条件で１週間保存後、２．５ｍＡ／ｃｍ２の定電流条件下により駆動した時の電圧を各々測定し、保存前の駆動電圧と比較した。
【０６８６】
保存後電圧上昇＝（各素子の保存後駆動電圧／各素子の保存前駆動電圧）
尚、値が１に近いほど、保存前後での駆動電圧の上昇が小さいことを示す。
【０６８７】
以上の評価結果を表３に示す。
【０６８８】
【表３】
2010141008.tif 000365
【０６８９】
表３から、比較の有機ＥＬ素子６−７では、電子輸送層塗布後にＢＡｌｑの析出が起こり、各素子性能が大幅に劣化しているのに対し、本発明の有機ＥＬ素子は、外部取り出し量子効率が高く、且つ、駆動電圧も低いことがわかる。また、保存後の電圧上昇が少なく、長寿命であり、更に、ダークスポットの生成も抑えられていることもわかる。
【図面の簡単な説明】
【０６９０】
【図１】有機ＥＬ素子から構成される表示装置の一例を示した模式図である。
【図２】表示部の模式図である。
【図３】照明装置の概略図である。
【図４】照明装置の断面図である。
【符号の説明】
【０６９１】
１  ディスプレイ
３  画素
５  走査線
６  データ線
Ａ  表示部
Ｂ  制御部
１０１  有機ＥＬ素子
１０７  透明電極付きガラス基板
１０６  有機ＥＬ層
１０５  陰極
１０２  ガラスカバー
１０８  窒素ガス
１０９  捕水剤
【図１】
2010141008.tif 000368
【図２】
2010141008.tif 000369
【図３】
2010141008.tif 000370
【図４】
2010141008.tif 000371